(57)【要約】  良好な色度特性を有する緑色の着色層を形成することのできる着色組成物を提供する。  本発明の着色組成物は、次の成分（Ａ）、（Ｂ）及び（Ｃ）を含有するものである。  （Ａ）１以上の含硫黄芳香族複素環基を有するトリアリールメタン系着色剤  （Ｂ）バインダー樹脂、及び  （Ｃ）架橋剤【特許請求の範囲】
【請求項１】
次の成分（Ａ）、（Ｂ）及び（Ｃ）を含有する着色組成物。
（Ａ）１以上の含硫黄芳香族複素環基を有するトリアリールメタン系着色剤、
（Ｂ）バインダー樹脂、及び
（Ｃ）架橋剤
【請求項２】
前記１以上の含硫黄芳香族複素環基を有するトリアリールメタン系着色剤が式（１−１）又は式（１−２）で表される構造を有するものである、請求項１に記載の着色組成物。
【化１】
2013084932.tif 000022
〔式（１−１）において、
ａは、０〜４の整数を示す。；
ｂは、０〜４の整数を示す。；
Ａｒは、置換又は非置換の芳香族炭化水素基を示す。；
Ｒ１及びＲ２は、相互に独立に、水素原子、炭素数１〜８のアルキル基、炭素数３〜８のシクロアルキル基又はフェニル基を示す。；
Ｒｐ及びＲｑは、相互に独立に、水素原子、炭素数１〜８のアルキル基、−ＣＯＯＲ’、−ＳＯ３−又はハロ基を示す。但し、Ｒ’は、水素原子又は炭素数１〜８のアルキル基を示す。；
Ｘ1及びＸ2は、相互に独立に、単結合又は置換若しくは非置換の芳香族炭化水素基を示す。；
Ｙ1及びＹ2は、相互に独立に、水素原子又は置換若しくは非置換の含硫黄芳香族複素環基を示す。；
但し、当該化合物において、Ｙ1及びＹ2が同時に水素原子であることはない。〕
【化２】
2013084932.tif 000023
〔式（１−２）において、
ａ、ｂ、Ａｒ、Ｒｐ、Ｒｑ、Ｘ1、Ｘ2、Ｙ1及びＹ2は、前記と同義である。；
Ｘ3は、単結合又は置換若しくは非置換の芳香族炭化水素基を示す。；
Ｙ3は、水素原子又は置換若しくは非置換の含硫黄芳香族複素環基を示す。；
但し、当該化合物において、Ｙ1、Ｙ2及びＹ3が同時に水素原子であることはない。〕
【請求項３】
前記含硫黄芳香族複素環基が、チオフェン又はベンゾチオフェンから１個の水素原子を除いた基であって、該基の残余の水素原子が他の電子供与性基で置換されていてもよい基である、請求項１又は２に記載の着色組成物。
【請求項４】
前記含硫黄芳香族複素環基が、下記式（２）で表される基である、請求項１〜３のいずれか１項に記載の着色組成物。
【化３】
2013084932.tif 000024
〔式（２）において、
ｓは、０又は１を示す。；
ｔは、０≦ｔ≦（２ｓ＋３）の整数を示す。；
Ｒ5は、相互に独立に、水素原子、−ＮＲ6Ｒ7、炭素数１〜２０のアルキル基又は炭素数１〜２０のアルコキシ基を示す。但し、Ｒ6及びＲ7は、相互に独立に、水素原子、炭素数１〜８のアルキル基、炭素数３〜８のシクロアルキル基又はフェニル基を示す。；
＊は、結合手を示す。〕
【請求項５】
前記１以上の含硫黄芳香族複素環基を有するトリアリールメタン系着色剤が、式（３−１）又は式（３−２）で表される構造を有するものである、請求項１〜４のいずれか１項に記載の着色組成物。
【化４】
2013084932.tif 000025
〔式（３−１）において、
ａ、ｂ、Ｒ1、Ｒ2、Ｒｐ及びＲｑは、前記と同義である。；
ｃは、０〜４の整数を示す。；
ｅ及びｇは、相互に独立に、０又は１を示す。；
ｆは、０≦ｆ≦（２ｅ＋３）の整数を示す。；
ｈは、０≦ｈ≦（２ｇ＋３）の整数を示す。；
Ｒ8及びＲ9は、相互に独立に、水素原子、−ＮＲ6Ｒ7、炭素数１〜２０のアルキル基又は炭素数１〜２０のアルコキシ基を示す。但し、Ｒ6及びＲ7は、前記と同義である。；
Ｒｒは、水素原子、炭素数１〜８のアルキル基、−ＣＯＯＲ’、−ＳＯ３−又はハロ基を示す。但し、Ｒ’は、水素原子又は炭素数１〜８のアルキル基を示す。〕
【化５】
2013084932.tif 000026
〔式（３−２）において、
ａ、ｂ、ｃ、ｅ、ｆ、ｇ、ｈ、Ｒ8、Ｒ9、Ｒｐ、Ｒｑ及びＲｒは、前記と同義である。；
ｊは、０又は１を示す。；
ｋは、０≦ｋ≦（２ｊ＋３）の整数を示す。；
Ｒ10は、水素原子、−ＮＲ6Ｒ7、炭素数１〜２０のアルキル基又は炭素数１〜２０のアルコキシ基を示す。但し、Ｒ6及びＲ7は、前記と同義である。〕
【請求項６】
前記（Ａ）着色剤として、更に緑色顔料、緑色染料、黄色顔料及び黄色染料よりなる群から選ばれる少なくとも１種を含有する、請求項１〜５のいずれか１項に記載の着色組成物。
【請求項７】
１以上の含硫黄芳香族複素環基を有するトリアリールメタン系着色剤を含有する着色層を備えてなるカラーフィルタ。
【請求項８】
請求項７に記載のカラーフィルタを具備する表示素子。
【請求項９】
下記式（１−１）又は式（１−２）で表される構造を有するトリアリールメタン系着色剤。
【化６】
2013084932.tif 000027
〔式（１−１）において、
ａは、０〜４の整数を示す。；
ｂは、０〜４の整数を示す。；
Ａｒは、置換又は非置換の芳香族炭化水素基を示す。；
Ｒ１及びＲ２は、相互に独立に、水素原子、炭素数１〜８のアルキル基、炭素数３〜８のシクロアルキル基又はフェニル基を示す。；
Ｒｐ及びＲｑは、相互に独立に、水素原子、炭素数１〜８のアルキル基、−ＣＯＯＲ’、−ＳＯ３−又はハロ基を示す。但し、Ｒ’は水素原子又は炭素数１〜８のアルキル基を示す。；
Ｘ1及びＸ2は、相互に独立に、単結合又は置換若しくは非置換の芳香族炭化水素基を示す。；
Ｙ1及びＹ2は、相互に独立に、水素原子又は置換若しくは非置換の含硫黄芳香族複素環基を示す。；
但し、当該化合物において、Ｙ1及びＹ2が同時に水素原子であることはない。〕
【化７】
2013084932.tif 000028
〔式（１−２）において、
ａ、ｂ、Ａｒ、Ｒｐ、Ｒｑ、Ｘ1、Ｘ2、Ｙ1及びＹ2は、前記と同義である。；
Ｘ3は、単結合又は置換若しくは非置換の芳香族炭化水素基を示す。；
Ｙ3は、水素原子又は置換若しくは非置換の含硫黄芳香族複素環基を示す。；
但し、当該化合物において、Ｙ1、Ｙ2及びＹ3が同時に水素原子であることはない。〕
【請求項１０】
請求項９に記載の緑色トリアリールメタン系着色剤。
【発明の詳細な説明】
【技術分野】
【０００１】
本発明は、着色剤、着色組成物、カラーフィルタ及び表示素子に関わり、より詳しくは、透過型あるいは反射型のカラー液晶表示素子、固体撮像素子、有機ＥＬ表示素子、電子ペーパー等に用いられるカラーフィルタの製造に好適に用いられる着色剤、当該着色剤を含有する着色組成物、当該着色組成物を用いて形成された着色層を備えるカラーフィルタ、並びに当該カラーフィルタを具備する表示素子に関する。
【背景技術】
【０００２】
着色感放射線性組成物を用いたカラーフィルタの製造に当たっては、基板上に、顔料分散型の着色感放射線性組成物を塗布して乾燥したのち、乾燥塗膜を所望のパターン形状に放射線を照射（以下、「露光」という。）し、現像することにより、各色の画素を得る方法（特許文献１〜２）が知られている。また、カーボンブラックを分散させた光重合性組成物を利用してブラックマトリックスを形成する方法（特許文献３）も知られている。さらに、顔料分散型の着色樹脂組成物を用いてインクジェット方式により各色の画素を得る方法（特許文献４）も知られている。【０００３】
近年では、液晶表示素子の高コントラスト化や固体撮像素子の高精細化が強く求められており、これらを実現するために、着色剤として染料やレーキ顔料の適用が検討されている。例えば、色度特性に優れる青色の着色層を形成することのできる着色組成物として、トリアリールメタン系染料、キサンテン系染料等を着色剤として含有する着色組成物が提案されている。また、着色剤として１以上の重合可能な官能基を有する染料を含む着色組成物を用いて、インクジョット法により赤色、緑色及び青色の各色画素パターンを形成する方法も知られている（特許文献５）。
【先行技術文献】
【特許文献】
【０００４】
【特許文献１】特開平２−１４４５０２号公報
【特許文献２】特開平３−５３２０１号公報
【特許文献３】特開平６−３５１８８号公報
【特許文献４】特開２０００−３１０７０６号公報
【特許文献５】特開２００４−２０８９７号公報
【発明の概要】
【発明が解決しようとする課題】
【０００５】
しかしながら、特許文献５においては緑色を始めとする各色の画素パターンを形成し、耐薬品性や耐候性について耐性評価が行われているだけで、各画素の色度特性に関して何ら検討されていない。このように、色度特性に優れる緑色の着色層の形成に用いることのできる着色組成物について、これまで十分な検討がなされていないのが現状である。そのため、良好な色度特性を有する緑色カラーフィルタの作製に好適な着色組成物の開発が強く求められている。【０００６】
したがって、本発明の課題は、良好な色度特性を有する緑色の着色層を形成することのできる着色組成物、及び当該着色組成物に適用可能な着色剤を提供することにある。また、本発明の課題は、上記着色剤を含有する着色層を備えてなるカラーフィルタ、及び当該カラーフィルタを具備する表示素子を提供することにある。
【課題を解決するための手段】
【０００７】
かかる実情に鑑み、本発明者らは、鋭意研究を行ったところ、特定の構造を有する緑色着色剤を用いることによって上記課題を解決することができることを見出し、本発明を完成するに至った。【０００８】
即ち、本発明は、次の成分（Ａ）、（Ｂ）及び（Ｃ）を含有する着色組成物を提供するものである。
（Ａ）１以上の含硫黄芳香族複素環基を有するトリアリールメタン系着色剤（以下、「本着色剤」とも称する。）、
（Ｂ）バインダー樹脂、及び
（Ｃ）架橋剤【０００９】
また、本発明は、本着色剤を含有する着色層を備えてなるカラーフィルタ、及び当該カラーフィルタを具備する表示素子を提供するものである。ここで、「着色層」とは、カラーフィルタに用いられる緑色を始めとする各色画素、ブラックマトリックス、ブラックスペーサー等を意味する。【００１０】
更に、本発明は、下記式（１−１）又は式（１−２）で表される構造を有するトリアリールメタン系着色剤を提供するものである。【００１１】
【化１】
2013084932.tif 000002
【００１２】
〔式（１−１）において、
ａは、０〜４の整数を示す。；
ｂは、０〜４の整数を示す。；
Ａｒは、置換又は非置換の芳香族炭化水素基を示す。；
Ｒ1及びＲ2は、相互に独立に、水素原子、炭素数１〜８のアルキル基、炭素数３〜８のシクロアルキル基又はフェニル基を示す。；
Ｒｐ及びＲｑは、相互に独立に、水素原子、炭素数１〜８のアルキル基、−ＣＯＯＲ’、−ＳＯ３−又はハロ基を示す。但し、Ｒ’は、水素原子又は炭素数１〜８のアルキル基を示す。；
Ｘ1及びＸ2は、相互に独立に、単結合又は置換若しくは非置換の芳香族炭化水素基を示す。；
Ｙ1及びＹ2は、相互に独立に、水素原子又は置換若しくは非置換の含硫黄芳香族複素環基を示す。；
但し、当該化合物において、Ｙ1及びＹ2が同時に水素原子であることはない。〕【００１３】
【化２】
2013084932.tif 000003
【００１４】
〔式（１−２）において、
ａ、ｂ、Ａｒ、Ｒｐ、Ｒｑ、Ｘ1、Ｘ2、Ｙ1及びＹ2は、前記と同義である。；
Ｘ3は、単結合又は置換若しくは非置換の芳香族炭化水素基を示す。；
Ｙ3は、水素原子又は置換若しくは非置換の含硫黄芳香族複素環基を示す。；
但し、当該化合物において、Ｙ1、Ｙ2及びＹ3が同時に水素原子であることはない。〕
【発明の効果】
【００１５】
本発明の着色組成物を用いれば、色度特性に優れる緑色の着色層を形成することができる。したがって、本発明の着色組成物は、表示素子用カラーフィルタ、固体撮像素子の色分解用カラーフィルタ、有機ＥＬ表示素子用カラーフィルタ、電子ペーパー用カラーフィルタを始めとする各種のカラーフィルタの作製に極めて好適に使用することができる。
【発明を実施するための形態】
【００１６】
以下、本発明について詳細に説明する。
着色組成物
以下、本発明の着色組成物の構成成分について説明する。
【００１７】
−（Ａ）着色剤−
本発明の着色組成物は、（Ａ）着色剤として本着色剤を含有する。
本着色剤は、含硫黄芳香族複素環基を１以上有するトリアリールメタン系着色剤であるが、１以上の含硫黄芳香族複素環を置換基として有するトリアリールメタン化合物である限り、特に限定されるものではない。
【００１８】
まず、本着色剤が有する含硫黄芳香族複素環基について説明する。
本発明において、本着色剤が有する「含硫黄芳香族複素環基」とは、環の構成要素として少なくとも１個の硫黄原子を有する芳香族複素環基をいう。含硫黄芳香族複素環基の構造としては、芳香族複素単環基であるか、あるいは芳香族複素単環と１以上のベンゼン環とが縮合してなる芳香族縮合複素環基、又は同一若しくは異なった２以上の芳香族複素単環が縮合してなる芳香族縮合複素環基であることが好ましい。これら含硫黄芳香族複素環基は、硫黄原子以外のヘテロ原子（例えば、酸素原子、窒素原子）を環内に有していてもよい。
【００１９】
このような含硫黄芳香族複素環としては、例えば、チオフェン環、チアゾール環、チアジン環、１，３，４−チアジアゾール環、ベンゾチオフェン環、ベンゾチアジン環、チエノピリミジン環、チエノチオフェン環、ジベンゾチオフェン環、フェノチアジン環等が挙げられる。中でも、チオフェン環、ベンゾチオフェン環、ジベンゾチオフェン環が好ましく、特にチオフェン環、ベンゾチオフェン環が好ましい。
【００２０】
含硫黄芳香族複素環基は置換基を有していてもよく、置換基としては、電子供与性基が好ましい。ここで、本発明において「電子供与性基」とは、含硫黄芳香族複素環の特定の位置について電子密度を増加させる効果を有する置換基を意味する。具体的には、アルキル基、シクロアルキル基、ヒドロキシ基、アルコキシ基、フェノキシ基、アミノ基、アルキルアミノ基、ジアルキルアミノ基、シクロアルキルアミノ基、ジシクロアルキルアミノ基、アリールアミノ基、ジアリールアミノ基、アセチルアミノ基、水酸基、ハロ基、チオール基、アルキルチオ基、チオエーテル基、複素環基等を挙げることができ、中でも、アルキル基、アルコキシ基、アミノ基、アルキルアミノ基、ジアルキルアミノ基、シクロアルキルアミノ基、ジシクロアルキルアミノ基、アリールアミノ基、ジアリールアミノ基、チオエーテル基を挙げることができる。中でも、炭素数１〜２０のアルキル基、アミノ基が好ましく、アミノ基は、炭素数１〜２０のアルキル基、炭素数３〜８のシクロアルキル基又はフェニル基で１以上置換されていてもよい。また、これらの基は、電子供与性を失わない範囲で、更にアルキル基、アルケニル基、アルキニル基、アリール基、水酸基、アルコキシ基、チオール基、アミノ基、ハロ基等で置換されていてもよい。
【００２１】
アルキル基としては、炭素数１〜２０、更に炭素数１〜１２、特に炭素数１〜８のアルキル基が好ましい。具体的には、メチル基、エチル基、プロピル基、イソプロピル基、ブチル基、第二ブチル基、第三ブチル基、イソブチル基、アミル基、第三アミル基、ヘキシル基、ヘプチル基、オクチル基、イソオクチル基、第三オクチル基、２−エチルヘキシル基等を挙げることができる。
シクロアルキル基としては、炭素数３〜８のシクロアルキル基が好ましく、具体的には、シクロプロピル基、シクロブチル基、シクロペンチル基、シクロヘキシル基、シクロヘプチル基、シクロオクチル基等を挙げることができる。
アルコキシ基としては、炭素数１〜２０、更に炭素数１〜１２、特に炭素数１〜８のアルコキシ基が好ましい。具体的には、メトキシ基、エトキシ基、プロポキシ基、イソプロポキシ基、ブトキシ基等を挙げることができる。
アルキルチオ基としては、炭素数１〜６のアルキルチオ基が好ましく、具体的には、メチルチオ基、エチルチオ基、プロピルチオ基、イソプロピルチオ基、ブチルチオ基等を挙げることができる。
チオエーテル基としては、炭素数１〜６のチオエーテル基が好ましく、具体的には、メチルチオエーテル基、エチルチオエーテル基、プロピルチオエーテル基、イソプロピルチオエーテル基、ブチルチオエーテル基等を挙げることができる。
アルキルアミノ基及びジアルキルアミノ基におけるアルキル基としては、前述と同様の炭素数１〜２０のアルキル基が挙げられる。シクロアルキルアミノ基及びジシクロアルキルアミノ基におけるシクロアルキル基としては、前述と同様の炭素数３〜８のシクロアルキル基が挙げられる。アリールアミノ基及びジアリールアミノ基におけるアリール基としては、炭素数６〜２０のアリール基が好ましく、具体的には、フェニル基、ナフチル基、アントリル基、フェナントリル基、アズレニル基等を挙げることができる。
ハロ基としては、例えば、フッ素原子、塩素原子、臭素原子、ヨウ素原子等を挙げることができる。
複素環基としては、炭素数３〜１０の１価の複素環基が好ましく、具体的には、ピロリジニル基、イミダゾリジニル基、ピラゾリジニル基、ピペリジル基、ピペリジノ基、ピペラジニル基、ホモピレラジニル基、モルホリニル基、テオモルホリニル基等の脂環式複素環基、ピリジル基、ピラジニル基、ピリミジニル基、ピリダジニル基、キノリル基、イソキノリル基、フタラジニル基、ナフチリジニル基、キノキサリニル基、チエニル基、フリル基、ピラニル基、ピロリル基、イミダゾリル基、ピラゾリル基、トリアゾイル基、テトラゾリル基、チアゾリル基、オキサゾリル基、インドリル基、インダゾリル基、ペンゾイミダゾリル基、プリニル基等の芳香族複素環基を挙げることができる。
【００２２】
中でも、含硫黄芳香族複素環基としては、チオフェン又はベンゾチオフェンから１個の水素原子を除いた基が好ましい。なお、チオフェン又はベンゾチオフェンから１個の水素原子を除いた基の残余の水素原子は、他の電子供与性基で置換されていても良い。
該含硫黄芳香族複素環基が有する電子供与性基としては、特に、炭素数１〜２０のアルキル基、炭素数１〜２０のアルコキシ基、アミノ基が好ましい。なお、アミノ基は、炭素数１〜８のアルキル基、炭素数３〜８のシクロアルキル基又はフェニル基で１以上置換されていてもよい。
【００２３】
より好適な含硫黄芳香族複素環基としては、下記式（２）で表される基を挙げることができる。
【００２４】
【化３】
2013084932.tif 000004
【００２５】
〔式（２）において、
ｓは、０又は１を示す。；
ｔは、０≦ｔ≦（２ｓ＋３）の整数を示す。；
Ｒ5は、相互に独立に、水素原子、−ＮＲ6Ｒ7、炭素数１〜２０のアルキル基又は炭素数１〜２０のアルコキシ基を示す。但し、Ｒ6及びＲ7は、相互に独立に、水素原子、炭素数１〜８のアルキル基、炭素数３〜８のシクロアルキル基又はフェニル基を示す。；
＊は、結合手を示す。〕
【００２６】
上記式（２）において、ｓは、０又は１を示す。
ｓ＝０の場合、ｔは０〜３の整数を示し、またｓ＝１の場合、ｔは０〜５の整数を示すが、ｓが０及び１のいずれの場合においても、ｔは０〜２の整数が好ましい。
Ｒ5の−ＮＲ6Ｒ7における炭素数１〜８のアルキル基としては、前述と同様のものを挙げることができる。中でも、炭素数１〜６のアルキル基、更に炭素数１〜４のアルキル基が好ましい。また、−ＮＲ6Ｒ7における炭素数３〜８のシクロアルキル基としては、前述と同様のものを挙げることができる。中でも、炭素数５〜６のシクロアルキル基が好ましい。更に、Ｒ5における炭素数１〜２０のアルキル基としては、前述と同様のものを挙げることができる。中でも、炭素数１〜６のアルキル基、更に炭素数１〜４のアルキル基が好ましい。
【００２７】
本発明における好適な本着色剤としては、例えば、下記式（１−１）又は式（１−２）で表される構造を有するトリアリールメタン系着色剤を挙げることができる。なお、下記式（１−１）又は式（１−２）で表される構造には種々の共鳴構造が存在するが、本発明においてはそれら共鳴構造について、下記式（１−１）又は式（１−２）で表わされる構造と同等のものとする。
【００２８】
【化４】
2013084932.tif 000005
【００２９】
〔式（１−１）において、
ａは、０〜４の整数を示す。；
ｂは、０〜４の整数を示す。；
Ａｒは、置換又は非置換の芳香族炭化水素基を示す。；
Ｒ1及びＲ2は、相互に独立に、水素原子、炭素数１〜８のアルキル基、炭素数３〜８のシクロアルキル基又はフェニル基を示す。；
Ｒｐ及びＲｑは、相互に独立に、水素原子、炭素数１〜８のアルキル基、−ＣＯＯＲ’、−ＳＯ３−又はハロ基を示す。但し、Ｒ’は、水素原子又は炭素数１〜８のアルキル基を示す。；
Ｘ1及びＸ2は、相互に独立に、単結合又は置換若しくは非置換の芳香族炭化水素基を示す。；
Ｙ1及びＹ2は、相互に独立に、水素原子又は置換若しくは非置換の含硫黄芳香族複素環基を示す。；
但し、当該化合物において、Ｙ1及びＹ2が同時に水素原子であることはない。〕
【００３０】
【化５】
2013084932.tif 000006
【００３１】
〔式（１−２）において、
ａ、ｂ、Ａｒ、Ｒｐ、Ｒｑ、Ｘ1、Ｘ2、Ｙ1及びＹ2は、前記と同義である。；
Ｘ3は、単結合又は置換若しくは非置換の芳香族炭化水素基を示す。；
Ｙ3は、水素原子又は置換若しくは非置換の含硫黄芳香族複素環基を示す。；
但し、当該化合物において、Ｙ1、Ｙ2及びＹ3が同時に水素原子であることはない。〕
【００３２】
上記式（１−１）及び（１−２）において、Ａｒにおける芳香族炭化水素基としては、炭素数６〜２０、更に炭素数６〜１０のアリーレン基が好ましい。具体的には、ベンゼン環、ナフタレン環、ビフェニル環、アントラセン環、フェナントレン環、アズレン環のアレーン環から２個の水素原子を除いた基を挙げることができる。中でも、Ａｒにおける芳香族炭化水素基としては、フェニレン基、ナフチレン基、アントリレン基が好ましく、フェニレン基、ナフチレン基がより好ましい。
また、芳香族炭化水素基の残余の水素原子は置換基で置換されていてもよく、その置換基としては、例えば、炭素数１〜８のアルキル基、−ＣＯＯＲ’、−ＳＯ３−、ハロ基を挙げることができる。ここで、Ｒ’は、水素原子又は炭素数１〜８のアルキル基を示す。なお、置換基の位置及び数は任意であり、また置換基を２以上有する場合、当該置換基は同一でも異なっていてもよい。炭素数１〜８のアルキル基及びハロ基の具体例としては、前述と同様のものを挙げることができる。
【００３３】
Ｒ1、Ｒ2、Ｒｐ、Ｒｑ及びＲ’における炭素数１〜８のアルキル基としては、前述と同様のものを挙げることができる。中でも、炭素数１〜６のアルキル基、更に炭素数１〜４のアルキル基が好ましい。
【００３４】
Ｒ1及びＲ2における炭素数３〜８のシクロアルキル基としては、前述と同様のものを挙げることができる。中でも、炭素数５〜６のシクロアルキル基が好ましい。
Ｒ1及びＲ2におけるハロ基としては、前述と同様のものを挙げることができる。
【００３５】
中でも、Ｒ1及びＲ2としては、相互に独立に、水素原子又は炭素数１〜８のアルキル基が好ましく、Ｒ1及びＲ2の少なくとも１つが炭素数１〜８のアルキル基であることがより好ましく、Ｒ1及びＲ2がいずれも炭素数１〜８のアルキル基であることが特に好ましい。
また、Ｒｐ及びＲｑとしては、相互に独立に、水素原子又は炭素数１〜８のアルキル基が好ましい。
【００３６】
Ｘ1〜Ｘ3における芳香族炭化水素基としては、炭素数６〜２０、更に炭素数６〜１０のアリーレン基が好ましく、具体的には、前述と同様のものを挙げることができる。
これら芳香族炭化水素基の残余の水素原子は置換基で置換されていてもよく、その置換基としては、前述と同様の炭素数１〜６のアルキル基を挙げることができる。なお、置換基の位置及び数は任意であり、また置換基を２以上有する場合、当該置換基は同一でも異なっていてもよい。
中でも、Ｘ1〜Ｘ3としては、相互に独立に、単結合又はフェニレン基が好ましい。
【００３７】
Ｙ1〜Ｙ3における含硫黄芳香族複素環基は、前記において説明したとおりである。
中でも、Ｙ1〜Ｙ3としては、相互に独立に、チオフェン又はベンゾチオフェンから１個の水素原子を除いた基が好ましく、特に式（２）で表される基が好ましい。なお、チオフェン又はベンゾチオフェンから１個の水素原子を除いた基の残余の水素原子は、他の電子供与性基で置換されていてもよい。
【００３８】
ａは、０〜４の整数を示すが、０又は１が好ましい。
また、ｂは、０〜４の整数を示すが、０又は１が好ましい。
【００３９】
本発明においては、上記式（１−１）又は式（１−２）で表される構造の中でも、輝度及び色純度の向上の観点から、特に下記式（３−１）又は式（３−２）で表される構造を有するものが好ましい。
【００４０】
【化６】
2013084932.tif 000007
【００４１】
〔式（３−１）において、
ａ、ｂ、Ｒ1、Ｒ2、Ｒｐ及びＲｑは、前記と同義である。；
ｃは、０〜４の整数を示す。；
ｅ及びｇは、相互に独立に、０又は１を示す。；
ｆは、０≦ｆ≦（２ｅ＋３）の整数を示す。；
ｈは、０≦ｈ≦（２ｇ＋３）の整数を示す。；
Ｒ8及びＲ9は、相互に独立に、水素原子、−ＮＲ6Ｒ7、炭素数１〜２０のアルキル基又は炭素数１〜２０のアルコキシ基を示す。但し、Ｒ6及びＲ7は、前記と同義である。；
Ｒｒは、水素原子、炭素数１〜８のアルキル基、−ＣＯＯＲ’、−ＳＯ３−又はハロ基を示す。但し、Ｒ’は、水素原子又は炭素数１〜８のアルキル基を示す。〕
【００４２】
【化７】
2013084932.tif 000008
【００４３】
〔式（３−２）において、
ａ、ｂ、ｃ、ｅ、ｆ、ｇ、ｈ、Ｒ8、Ｒ9、Ｒｐ、Ｒｑ及びＲｒは、前記と同義である。；
ｊは、０又は１を示す。；
ｋは、０≦ｋ≦（２ｊ＋３）の整数を示す。；
Ｒ10は、水素原子、−ＮＲ6Ｒ7、炭素数１〜２０のアルキル基又は炭素数１〜２０のアルコキシ基を示す。但し、Ｒ6及びＲ7は、前記と同義である。〕
【００４４】
上記式（３−１）及び式（３−２）において、ｅ＝０の場合、ｆは０〜３の整数を示し、またｅ＝１の場合、ｆは０〜５の整数を示すが、ｅが０及び１のいずれの場合においても、ｆは０〜２の整数が好ましく、更に０又は１が好ましい。
ｇ＝０の場合、ｈは０〜３の整数を示し、またｇ＝１の場合、０〜５の整数を示すが、ｇが０及び１のいずれの場合においても、ｈは０〜２の整数が好ましく、更に０又は１が好ましい。
ｊ＝０の場合、ｋは０〜３の整数を示し、またｊ＝１の場合、ｋは０〜５の整数を示すが、ｊが０及び１のいずれの場合においても、ｋは０〜２の整数が好ましく、更に０又は１が好ましい。
Ｒ8〜Ｒ10としては、相互に独立に、水素原子、−ＮＲ6Ｒ7、炭素数１〜８のアルキル基、炭素数１〜８のアルコキシ基が好ましく、またＲ6及びＲ7は、相互に独立に、炭素数１〜８のアルキル基が好ましい。なお、具体例は前記において説明したとおりである。
【００４５】
上記式（１−１）、式（１−２）、式（３−１）又は式（３−２）で表される構造の代表例としては、例えば、下記式で表されるカチオンを挙げることができるが、中でも、化合物ａ、化合物ｅ、化合物ｇ、化合物ｈ、化合物ｉ、化合物ｌ、化合物ｎ、化合物ｏ、化合物ｐ、化合物ｒが好ましく、特に化合物ｅ、化合物ｇ、化合物ｈ、化合物ｉ、化合物ｌ、化合物ｎ、化合物ｏ、化合物ｐ、化合物ｒが好ましい。
【００４６】
【化８】
2013084932.tif 000009
【００４７】
【化９】
2013084932.tif 000010
【００４８】
【化１０】
2013084932.tif 000011
【００４９】
【化１１】
2013084932.tif 000012
【００５０】
一方、本着色剤が電気的中性となるよう対イオンを有する場合、その対イオンは特に限定されるものではない。即ち、含硫黄芳香族複素環基を有する発色団がカチオンである場合、本着色剤のアニオン部としては、例えば、ハロゲンイオン、ホウ素アニオン、リン酸アニオン、カルボン酸アニオン、硫酸アニオン、有機スルホン酸アニオン、窒素アニオン、メチドアニオン等を本着色剤のアニオン部とすることができる。
【００５１】
ハロゲンイオンとしては、フッ化物イオン、塩化物イオン、臭化物イオン、ヨウ化物イオン等を挙げることができる。
【００５２】
また、ホウ素アニオンとして、例えば、ＢＦ4-等の無機ホウ素アニオン；
（ＣＦ3）4Ｂ-、（ＣＦ3）3ＢＦ-、（ＣＦ3）2ＢＦ2-、（ＣＦ3）ＢＦ3-、（Ｃ2Ｆ5）4Ｂ-、（Ｃ2Ｆ5）3ＢＦ-、（Ｃ2Ｆ5）ＢＦ3-、（Ｃ2Ｆ5）2ＢＦ2-、（ＣＦ3）（Ｃ2Ｆ5）2ＢＦ-、（Ｃ6Ｆ5）4Ｂ-、［（ＣＦ3）2Ｃ6Ｈ3］4Ｂ-、（ＣＦ3Ｃ6Ｈ4）4Ｂ-、（Ｃ6Ｆ5）2ＢＦ2 -、（Ｃ6Ｆ5）ＢＦ3 -、（Ｃ6Ｈ3Ｆ2）4Ｂ-、Ｂ（ＣＮ）4-、Ｂ（ＣＮ）Ｆ3-、Ｂ（ＣＮ）2Ｆ2-、Ｂ（ＣＮ）3Ｆ-、（ＣＦ3）3Ｂ（ＣＮ）-、（ＣＦ3）2Ｂ（ＣＮ）2-、（Ｃ2Ｆ5）3Ｂ（ＣＮ）-、（Ｃ2Ｆ5）2Ｂ（ＣＮ）2-、（ｎ−Ｃ3Ｆ7）3Ｂ（ＣＮ）-、（ｎ−Ｃ4Ｆ9）3Ｂ（ＣＮ）-、（ｎ−Ｃ4Ｆ9）2Ｂ（ＣＮ）2-、（ｎ−Ｃ6Ｆ13）3Ｂ（ＣＮ）-、（ＣＨＦ2）3Ｂ（ＣＮ）-、（ＣＨＦ2）2Ｂ（ＣＮ）2-、（ＣＨ2ＣＦ3）3Ｂ（ＣＮ）-、（ＣＨ2ＣＦ3）2Ｂ（ＣＮ）2-、（ＣＨ2Ｃ2Ｆ5）3Ｂ（ＣＮ）-、（ＣＨ2Ｃ2Ｆ5）2Ｂ（ＣＮ）2-、（ＣＨ2ＣＨ2Ｃ3Ｆ7）2Ｂ（ＣＮ）2-、（ｎ−Ｃ3Ｆ7ＣＨ2）2Ｂ（ＣＮ）2-、（Ｃ6Ｈ5）3Ｂ（ＣＮ）-、テトラフェニルボレート、テトラキス(モノフルオロフェニル)ボレート、テトラキス(ジフルオロフェニル)ボレート、テトラキス(トリフルオロフェニル)ボレート、テトラキス(テトラフルオロフェニル)ボレート、テトラキス(ペンタフルオロフェニル)ボレート、テトラキス(テトラフルオロメチルフェニル)ボレート、テトラ(トリル)ボレート、テトラ(キシリル)ボレート、(トリフェニル,ペンタフルオロフェニル)ボレート、[トリス(ペンタフルオロフェニル),フェニル]ボレート、トリデカハイドライド-７,８-ジカルバウンデカボレート等の有機ホウ素アニオンの他、特開平10-195119号公報、特開2010-094807号公報、特開2006-243594号公報、特開2002-341533号公報、特開平08-015521号公報等に記載のホウ素アニオンを挙げることができる。
【００５３】
また、リン酸アニオンとして、例えば、ＨＰＯ４２−、ＰＯ４３−、ＰＦ6-等の無機リン酸アニオン；
（Ｃ2Ｆ5）2ＰＦ4-、（Ｃ2Ｆ5）3ＰＦ3-、［（ＣＦ3）2ＣＦ］2ＰＦ4-、［（ＣＦ3）2ＣＦ］3ＰＦ3、（ｎ−Ｃ3Ｆ7）2ＰＦ4-、（ｎ−Ｃ3Ｆ7）3ＰＦ3-、（ｎ−Ｃ4Ｆ9）3ＰＦ3-、（Ｃ2Ｆ5）（ＣＦ3）2ＰＦ3-、［（ＣＦ3）2ＣＦＣＦ2］2ＰＦ4-、［（ＣＦ3）2ＣＦＣＦ2］3ＰＦ3-、（ｎ−Ｃ4Ｆ9）2ＰＦ4-、（ｎ−Ｃ4Ｆ9）3ＰＦ3-、（Ｃ2Ｆ4Ｈ）（ＣＦ3）2ＰＦ3-、（Ｃ2Ｆ3Ｈ2）3ＰＦ3-、（Ｃ2Ｆ5）（ＣＦ3）2ＰＦ3-、オクチルリン酸アニオン、ドデシルリン酸アニオン、オクタデシルリン酸アニオン、フェニルリン酸アニオン、ノニルフェニルリン酸アニオン等の有機リン酸アニオンを挙げることができる。
【００５４】
また、カルボン酸アニオンとしては、例えば、ＣＨ３ＣＯＯ−、Ｃ２Ｈ５ＣＯＯ−、Ｃ６Ｈ５ＣＯＯ−等の他、特開2009-265641号公報、特開2008-096680号公報記載のカルボン酸アニオンを挙げることができる。
【００５５】
また、硫酸アニオンとしては、例えば、硫酸アニオン、亜硫酸アニオンを挙げることができる。
有機スルホン酸アニオンとしては、例えば、メタンスルホン酸、エタンスルホン酸、トリフルオロメタンスルホン酸、ノナフルオロブタンスルホン酸等のアルキルスルホン酸アニオン；
ベンゼンスルホン酸、ベンゼンジスルホン酸イオン、ｐ−トルエンスルホン酸、ｐ−トリフルオロメチルスルホン酸、ペンタフルオロベンゼンスルホン酸、ナフタレンスルホン酸、ナフタレンジスルホン酸イオン等のアリールスルホン酸アニオンの他、国際公表第2011/037195号パンフレット、特許第3736221号明細書、特開2011-070172号公報に記載の有機スルホン酸アニオンを挙げることができる。
【００５６】
また、窒素アニオンとしては、例えば、［（ＣＮ）2Ｎ］-、［（ＦＳＯ2）2Ｎ］-、［（ＦＳＯ2）Ｎ（ＣＦ3ＳＯ2）］-、［（ＣＦ3ＳＯ2）2Ｎ］-、［（ＦＳＯ2）Ｎ（ＣＦ3ＣＦ2ＳＯ2）］-、［（ＦＳＯ2）Ｎ｛（ＣＦ3）2ＣＦＳＯ2｝］-、［（ＦＳＯ2）Ｎ（ＣＦ3ＣＦ2ＣＦ2ＳＯ2）］-、［（ＦＳＯ2）Ｎ（ＣＦ3ＣＦ2ＣＦ2ＣＦ2ＳＯ2）］-、［（ＦＳＯ2）Ｎ｛（ＣＦ3）2ＣＦＣＦ2ＳＯ2｝］-、［（ＦＳＯ2）Ｎ｛ＣＦ3ＣＦ2（ＣＦ3）ＣＦＳＯ2｝］-、［（ＦＳＯ2）Ｎ｛（ＣＦ3）3ＣＳＯ2｝］-等の他、特開2011-133844号公報、特開2011-116803号公報、特開2010-090341号公報に記載の窒素アニオンを挙げることができる。
【００５７】
また、メチドアニオンとしては、例えば、（ＣＦ3ＳＯ2）3Ｃ-、（ＣＦ3ＣＦ2ＳＯ2）3Ｃ-、[（ＣＦ3）2ＣＦＳＯ2]3Ｃ-、（ＣＦ3ＣＦ2ＣＦ2ＳＯ2）3Ｃ-、（ＣＦ3ＣＦ2ＣＦ2ＣＦ2ＳＯ2）3Ｃ-、[（ＣＦ3）2ＣＦＣＦ2ＳＯ2]3Ｃ-、[ＣＦ3ＣＦ2（ＣＦ3）ＣＦＳＯ2]3Ｃ-、[（ＣＦ3）3ＣＳＯ2]3Ｃ-、（ＦＳＯ2）3Ｃ-等の他、特開2011-145540号公報、米国特許第5,554,664号明細書、特開2005-309408号公報、特開2004-085657号公報、特表2010-505787号公報等に記載のメチドアニオンを挙げることができる。
【００５８】
本着色剤は、含硫黄芳香族複素環基を有するトリアリールメタン系のレーキ顔料とすることもできる。レーキ顔料とは、可溶性である染料を沈殿剤により不溶性の顔料としたものをいい、沈殿剤としては、例えば、塩化バリウム、塩化カルシウム、硫酸アンモニウム、塩化アルミニウム、酢酸アルミニウム、酢酸鉛、タンニン酸、カタノール、タモール、コンプレックスアシッドと称されるコンプレックスヘテロポリ酸（フォスフォタングステン酸、フォスフォモリブデン酸、フォスフォタングステン・モリブデン酸、シリコタングステンモリブデン酸、シリコタングステン酸、シリコモリブデン酸）等が挙げられる。
【００５９】
本着色剤は、公知の方法により製造することが可能であるが、例えば、特開２００８−１８９９２５号公報の実施例と同様の方法を挙げることができる。このようにして得られた本着色剤は、シクロヘキサノン等のケトン類を始めとする種々の有機溶媒に可溶である。
【００６０】
本着色剤は通常、緑色を呈するが、本発明の着色組成物は、着色剤として、本着色剤と共に、更に他の着色剤を含有することができる。他の着色剤としては、特に限定されるものではなく、用途に応じて色彩や材質を適宜選択することができる。
【００６１】
他の着色剤としては、顔料、本着色剤以外の染料及び天然色素の何れをも使用することができるが、輝度及び色純度の高い画素を得るという意味においては、有機顔料、有機染料が好ましい。
【００６２】
有機顔料としては、カラーインデックス（Ｃ．Ｉ．；Ｔｈｅ  Ｓｏｃｉｅｔｙ  ｏｆ  Ｄｙｅｒｓ  ａｎｄ  Ｃｏｌｏｕｒｉｓｔｓ  社発行）においてピグメントに分類されている化合物、即ち下記のようなカラーインデックス（Ｃ．Ｉ．）名が付されているものを挙げることができ、次のような有機顔料を好ましく用いることができる。
【００６３】
Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１７、Ｃ．Ｉ．ピグメントイエロー２０、Ｃ．Ｉ．ピグメントイエロー２４、Ｃ．Ｉ．ピグメントイエロー３１、Ｃ．Ｉ．ピグメントイエロー５５、Ｃ．Ｉ．ピグメントイエロー６１、Ｃ．Ｉ．ピグメントイエロー６１：１、Ｃ．Ｉ．ピグメントイエロー６２、Ｃ．Ｉ．ピグメントイエロー８３、Ｃ．Ｉ．ピグメントイエロー９３、Ｃ．Ｉ．ピグメントイエロー１００、Ｃ．Ｉ．ピグメントイエロー１０４、Ｃ．Ｉ．ピグメントイエロー１０９、Ｃ．Ｉ．ピグメントイエロー１１０、Ｃ．Ｉ．ピグメントイエロー１３３、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１５３、Ｃ．Ｉ．ピグメントイエロー１５４、Ｃ．Ｉ．ピグメントイエロー１５５、Ｃ．Ｉ．ピグメントイエロー１６６、Ｃ．Ｉ．ピグメントイエロー１６８、Ｃ．Ｉ．ピグメントイエロー１６９、Ｃ．Ｉ．ピグメントイエロー１８０、Ｃ．Ｉ．ピグメントイエロー１８３、Ｃ．Ｉ．ピグメントイエロー１９１、Ｃ．Ｉ．ピグメントイエロー１９１：１、Ｃ．Ｉ．ピグメントイエロー２０６、Ｃ．Ｉ．ピグメントイエロー２０９、Ｃ．Ｉ．ピグメントイエロー２０９：１、Ｃ．Ｉ．ピグメントイエロー２１１、Ｃ．Ｉ．ピグメントイエロー２１２等の黄色顔料；
【００６４】
Ｃ．Ｉ．ピグメントグリーン１、Ｃ．Ｉ．ピグメントグリーン４、Ｃ．Ｉ．ピグメントグリーン７、Ｃ．Ｉ．ピグメントグリーン３６、Ｃ．Ｉ．ピグメントグリーン５８等の緑色顔料。
【００６５】
本発明において他の着色剤として顔料を使用する場合、顔料を、再結晶法、再沈殿法、溶剤洗浄法、昇華法、真空加熱法又はこれらの組み合わせにより精製して使用することもできる。また、顔料は、所望により、その粒子表面を樹脂で改質して使用してもよい。顔料の粒子表面を改質する樹脂としては、例えば、特開2001-108817号公報に記載のビヒクル樹脂、又は市販の各種の顔料分散用の樹脂が挙げられる。また、有機顔料は、いわゆるソルトミリングにより、一次粒子を微細化して使用することが好ましい。ソルトミリングの方法としては、例えば、特開平08-179111号公報に開示されている方法を採用することができる。
【００６６】
本発明において他の着色剤として顔料を使用する場合、更に公知の分散剤及び分散助剤を含有せしめることもできる。公知の分散剤としては、例えば、ウレタン系分散剤、ポリエチレンイミン系分散剤、ポリオキシエチレンアルキルエーテル系分散剤、ポリオキシエチレンアルキルフェニルエーテル系分散剤、ポリエチレングリコールジエステル系分散剤、ソルビタン脂肪酸エステル系分散剤、ポリエステル系分散剤、アクリル系分散剤等を、分散助剤としては顔料誘導体等を挙げることができる。
【００６７】
このような分散剤は商業的に入手することができ、例えば、アクリル系分散剤として、Ｄｉｓｐｅｒｂｙｋ−２０００、Ｄｉｓｐｅｒｂｙｋ−２００１、ＢＹＫ−ＬＰＮ６９１９、ＢＹＫ−ＬＰＮ２１１１６、ＢＹＫ−ＬＰＮ２１３２４（以上、ビックケミー（ＢＹＫ）社製）等を、ウレタン系分散剤として、Ｄｉｓｐｅｒｂｙｋ−１６１、Ｄｉｓｐｅｒｂｙｋ−１６２、Ｄｉｓｐｅｒｂｙｋ−１６５、Ｄｉｓｐｅｒｂｙｋ−１６７、Ｄｉｓｐｅｒｂｙｋ−１７０、Ｄｉｓｐｅｒｂｙｋ−１８２（以上、ビックケミー（ＢＹＫ）社製）、ソルスパース７６５００（ルーブリゾール（株）社製）等を、ポリエチレンイミン系分散剤として、ソルスパース２４０００（ルーブリゾール（株）社製）等を、ポリエステル系分散剤として、アジスパーＰＢ８２１、アジスパーＰＢ８２２、アジスパーＰＢ８８０、アジスパーＰＢ８８１（以上、味の素ファインテクノ株式会社製）等を、それぞれ挙げることができる。
【００６８】
また、上記顔料誘導体としては、具体的には、銅フタロシアニン、ジケトピロロピロール、キノフタロンのスルホン酸誘導体等を挙げることができる。
【００６９】
有機染料としては、カラーインデックス（Ｃ．Ｉ．）名が付されているもののうち、次のような有機染料を好ましく用いることができる。
【００７０】
例えば、
Ｃ．Ｉ．アシッドイエロー１１、Ｃ．Ｉ．ダイレクトイエロー１２、Ｃ．Ｉ．リアクティブイエロー２、Ｃ．Ｉ．モルダントイエロー５、Ｃ．Ｉ．アシッドイエロー３、Ｃ．Ｉ．アシッドイエロー１、Ｃ．Ｉ．ベーシックイエロー４、Ｃ．Ｉ．ソルベントイエロー３３、Ｃ．Ｉ．ディスパースイエロー６４、Ｃ．Ｉ．ディスパースイエロー４２、Ｃ．Ｉ．ソルベントイエロー１７９、ディスパースイエロー２０１等の黄色染料；
Ｃ．Ｉ．ダイレクトグリーン５９、Ｃ．Ｉ．ダイレクトグリーン２８、Ｃ．Ｉ．アシッドグリーン２５、等の緑色染料。
【００７１】
本発明の着色組成物は通常緑色画素の形成に用いるが、その場合、（Ａ）着色剤としては、本着色剤と共に、他の着色剤として、緑色顔料、緑色染料、黄色顔料及び黄色染料よりなる群から選ばれる少なくとも１種を含有することが好ましい。この場合、本着色剤の含有割合は、全着色剤中、好ましくは０．１〜８０質量％、より好ましくは１〜８０質量％、更に好ましくは５〜７０質量％であり、特に２０〜６０質量％が好ましい。
【００７２】
本発明において他の着色剤は、単独で又は２種以上を混合して使用することができる。
【００７３】
（Ａ）着色剤の含有割合は、輝度が高く色純度に優れる画素、あるいは遮光性に優れるブラックマトリックスを形成する点から、通常、着色組成物の固形分中に５〜７０質量％、好ましくは５〜６０質量％である。ここで固形分とは、後述する溶媒以外の成分である。
【００７４】
−（Ｂ）バインダー樹脂−
本発明における（Ｂ）バインダー樹脂としては、特に限定されるものではないが、カルボキシル基、フェノール性水酸基等の酸性官能基を有する樹脂であることが好ましい。中でも、カルボキシル基を有する重合体（以下、「カルボキシル基含有重合体」とも称する。）が好ましく、例えば、１個以上のカルボキシル基を有するエチレン性不飽和単量体（以下、「不飽和単量体（ｂ１）」とも称する。）と他の共重合可能なエチレン性不飽和単量体（以下、「不飽和単量体（ｂ２）」とも称する。）との共重合体を挙げることができる。
【００７５】
上記不飽和単量体（ｂ１）としては、例えば、（メタ）アクリル酸、マレイン酸、無水マレイン酸、こはく酸モノ〔２−（メタ）アクリロイロキシエチル〕、ω−カルボキシポリカプロラクトンモノ（メタ）アクリレート、ｐ−ビニル安息香酸等を挙げることができる。ここで、（メタ）アクリル酸とは、メタクリル酸及びアクリル酸を包含する概念である。
これらの不飽和単量体（ｂ１）は、単独で又は２種以上を混合して使用することができる。
【００７６】
また、上記不飽和単量体（ｂ２）としては、例えば、
Ｎ−フェニルマレイミド、Ｎ−シクロヘキシルマレイミドの如きＮ−位置換マレイミド；
スチレン、α−メチルスチレン、ｐ−ヒドロキシスチレン、ｐ−ヒドロキシ−α−メチルスチレン、ｐ−ビニルベンジルグリシジルエーテル、アセナフチレンの如き芳香族ビニル化合物；
【００７７】
メチル（メタ）アクリレート、ｎ−ブチル（メタ）アクリレート、２−エチルヘキシル（メタ）アクリレート、２−ヒドロキシエチル（メタ）アクリレート、アリル（メタ）アクリレート、ベンジル（メタ）アクリレート、ポリエチレングルコール（重合度２〜１０）メチルエーテル（メタ）アクリレート、ポリプロピレングルコール（重合度２〜１０）メチルエーテル（メタ）アクリレート、ポリエチレングリコール（重合度２〜１０）モノ（メタ）アクリレート、ポリプロピレングリコール（重合度２〜１０）モノ（メタ）アクリレート、シクロヘキシル（メタ）アクリレート、イソボルニル（メタ）アクリレート、トリシクロ［５．２．１．０2,6］デカン−８−イル（メタ）アクリレート、ジシクロペンテニル（メタ）アクリレート、グリセロールモノ（メタ）アクリレート、４−ヒドロキシフェニル（メタ）アクリレート、パラクミルフェノールのエチレンオキサイド変性（メタ）アクリレート、グリシジル（メタ）アクリレート、３，４−エポキシシクロヘキシルメチル（メタ）アクリレート、３−〔（メタ）アクリロイルオキシメチル〕オキセタン、３−〔（メタ）アクリロイルオキシメチル〕−３−エチルオキセタンの如き（メタ）アクリル酸エステル；
【００７８】
シクロヘキシルビニルエーテル、イソボルニルビニルエーテル、トリシクロ［５．２．１．０2,6］デカン−８−イルビニルエーテル、ペンタシクロペンタデカニルビニルエーテル、３−（ビニルオキシメチル）−３−エチルオキセタンの如きビニルエーテル；
ポリスチレン、ポリメチル（メタ）アクリレート、ポリ−ｎ−ブチル（メタ）アクリレート、ポリシロキサンの如き重合体分子鎖の末端にモノ（メタ）アクリロイル基を有するマクロモノマー等を挙げることができる。
これらの不飽和単量体（ｂ２）は、単独で又は２種以上を混合して使用することができる。
【００７９】
不飽和単量体（ｂ１）と不飽和単量体（ｂ２）の共重合体において、該共重合体中の不飽和単量体（ｂ１）の共重合割合は、好ましくは５〜５０質量％、更に好ましくは１０〜４０質量％である。このような範囲で不飽和単量体（ｂ１）を共重合させることにより、アルカリ現像性及び保存安定性に優れた着色組成物を得ることができる。
【００８０】
不飽和単量体（ｂ１）と不飽和単量体（ｂ２）の共重合体の具体例としては、例えば、特開平7-140654号公報、特開平8-259876号公報、特開平10-31308号公報、特開平10-300922号公報、特開平11-174224号公報、特開平11-258415号公報、特開2000-56118号公報、特開2004-101728公報等に開示されている共重合体を挙げることができる。
【００８１】
また、本発明においては、例えば、特開平5-19467号公報、特開平6-230212号公報、特開平7-207211号公報、特開平09-325494号公報、特開平11-140144号公報、特開2008-181095号公報等に開示されているように、側鎖に（メタ）アクリロイル基等の重合性不飽和結合を有するカルボキシル基含有重合体を、バインダー樹脂として使用することもできる。
【００８２】
本発明におけるバインダー樹脂は、ゲルパーミエーションクロマトグラフィー（以下、ＧＰＣと略す。；溶出溶媒：テトラヒドロフラン）で測定したポリスチレン換算の重量平均分子量（Ｍｗ）が、通常、１，０００〜１００，０００、好ましくは３，０００〜５０，０００である。Ｍｗが小さすぎると、得られる被膜の残膜率等が低下したり、パターン形状、耐熱性等が損なわれたり、また電気特性が悪化するおそれがあり、一方大きすぎると、解像度が低下したり、パターン形状が損なわれたり、またスリットノズル方式による塗布時に乾燥異物が発生し易くなるおそれがある。
【００８３】
また、本発明におけるバインダー樹脂の重量平均分子量（Ｍｗ）と、数平均分子量（Ｍｎ）との比（Ｍｗ／Ｍｎ）は、好ましくは１．０〜５．０、より好ましくは１．０〜３．０である。なお、ここでいう、Ｍｎは、ＧＰＣ（溶出溶媒：テトラヒドロフラン）で測定したポリスチレン換算の数平均分子量をいう。
【００８４】
本発明におけるバインダー樹脂は、公知の方法により製造することができるが、例えば、特開2003-222717号公報、特開2006-259680号公報、国際公開第07/029871号パンフレット等に開示されている方法により、その構造やＭｗ、Ｍｗ／Ｍｎを制御することもできる。
【００８５】
本発明において、バインダー樹脂は、単独で又は２種以上を混合して使用することができる。
【００８６】
本発明において、バインダー樹脂の含有量は、（Ａ）着色剤１００質量部に対して、通常、１０〜１，０００質量部、好ましくは２０〜５００質量部である。バインダー樹脂の含有量が少なすぎると、例えば、アルカリ現像性が低下したり、得られる着色組成物の保存安定性が低下したりするおそれがあり、一方多すぎると、相対的に着色剤濃度が低下するため、薄膜として目的とする色濃度を達成することが困難となるおそれがある。
【００８７】
−（Ｃ）架橋剤−
本発明において（Ｃ）架橋剤とは、２個以上の重合可能な基を有する化合物をいう。重合可能な基としては、例えば、エチレン性不飽和基、オキシラニル基、オキセタニル基、Ｎ−アルコキシメチルアミノ基等を挙げることができる。本発明において、（Ｃ）架橋剤としては、２個以上の（メタ）アクリロイル基を有する化合物、又は２個以上のＮ−アルコキシメチルアミノ基を有する化合物が好ましい。
【００８８】
上記２個以上の（メタ）アクリロイル基を有する化合物の具体例としては、脂肪族ポリヒドロキシ化合物と（メタ）アクリル酸を反応させて得られる多官能（メタ）アクリレート、カプロラクトン変性された多官能（メタ）アクリレート、アルキレンオキサイド変性された多官能（メタ）アクリレート、水酸基を有する（メタ）アクリレートと多官能イソシアネートを反応させて得られる多官能ウレタン（メタ）アクリレート、水酸基を有する（メタ）アクリレートと酸無水物を反応させて得られるカルボキシル基を有する多官能（メタ）アクリレート等を挙げることができる。
【００８９】
ここで、上記脂肪族ポリヒドロキシ化合物としては、例えば、エチレングリコール、プロピレングリコール、ポリエチレングリコール、ポリプロピレングリコールの如き２価の脂肪族ポリヒドロキシ化合物；グリセリン、トリメチロールプロパン、ペンタエリスリトール、ジペンタエリスリトールの如き３価以上の脂肪族ポリヒドロキシ化合物を挙げることができる。上記水酸基を有する（メタ）アクリレートとしては、例えば、２−ヒドロキシエチル(メタ)アクリレート、トリメチロールプロパンジ(メタ)アクリレート、ペンタエリスリトールトリ(メタ)アクリレート、ジペンタエリスリトールペンタ(メタ)アクリレート、グリセロールジメタクリレート等を挙げることができる。上記多官能イソシアネートとしては、例えば、トリレンジイソシアネート、ヘキサメチレンジイソシアネート、ジフェニルメチレンジイソシアネート、イソホロンジイソシアネート等を挙げることができる。酸無水物としては、例えば、無水こはく酸、無水マレイン酸、無水グルタル酸、無水イタコン酸、無水フタル酸、ヘキサヒドロ無水フタル酸の如き二塩基酸の無水物、無水ピロメリット酸、ビフェニルテトラカルボン酸二無水物、ベンゾフェノンテトラカルボン酸二無水物の如き四塩基酸二無水物を挙げることができる。
【００９０】
また、上記カプロラクトン変性された多官能（メタ）アクリレートとしては、例えば、特開平１１−４４９５５号公報の段落〔００１５〕〜〔００１８〕に記載されている化合物を挙げることができる。上記アルキレンオキサイド変性された多官能（メタ）アクリレートとしては、エチレンオキサイド及びプロピレンオキサイドから選ばれる少なくとも１種により変性されたビスフェノールＡジ（メタ）アクリレート、エチレンオキサイド及びプロピレンオキサイドから選ばれる少なくとも１種により変性されたイソシアヌル酸トリ（メタ）アクリレート、エチレンオキサイド及びプロピレンオキサイドから選ばれる少なくとも１種により変性されたトリメチロールプロパントリ（メタ）アクリレート、エチレンオキサイド及びプロピレンオキサイドから選ばれる少なくとも１種により変性されたペンタエリスリトールトリ（メタ）アクリレート、エチレンオキサイド及びプロピレンオキサイドから選ばれる少なくとも１種により変性されたペンタエリスリトールテトラ（メタ）アクリレート、エチレンオキサイド及びプロピレンオキサイドから選ばれる少なくとも１種により変性されたジペンタエリスリトールペンタ(メタ)アクリレート、エチレンオキサイド及びプロピレンオキサイドから選ばれる少なくとも１種により変性されたジペンタエリスリトールヘキサ(メタ)アクリレート等を挙げることができる。
【００９１】
また、上記２個以上のＮ−アルコキシメチルアミノ基を有する化合物としては、例えば、メラミン構造、ベンゾグアナミン構造、ウレア構造を有する化合物等を挙げることができる。なお、メラミン構造、ベンゾグアナミン構造とは、１以上のトリアジン環又はフェニル置換トリアジン環を基本骨格として有する化学構造をいい、メラミン、ベンゾグアナミン又はそれらの縮合物をも含む概念である。２個以上のＮ−アルコキシメチルアミノ基を有する化合物の具体例としては、Ｎ，Ｎ，Ｎ’，Ｎ’，Ｎ’’，Ｎ’’−ヘキサ（アルコキシメチル）メラミン、Ｎ，Ｎ，Ｎ’，Ｎ’−テトラ（アルコキシメチル）ベンゾグアナミン、Ｎ，Ｎ，Ｎ’，Ｎ’−テトラ（アルコキシメチル）グリコールウリル等を挙げることができる。
【００９２】
これらの架橋剤のうち、３価以上の脂肪族ポリヒドロキシ化合物と（メタ）アクリル酸を反応させて得られる多官能（メタ）アクリレート、カプロラクトン変性された多官能（メタ）アクリレート、多官能ウレタン（メタ）アクリレート、カルボキシル基を有する多官能（メタ）アクリレート、Ｎ，Ｎ，Ｎ’，Ｎ’，Ｎ’’，Ｎ’’−ヘキサ（アルコキシメチル）メラミン、Ｎ，Ｎ，Ｎ’，Ｎ’−テトラ（アルコキシメチル）ベンゾグアナミンが好ましい。３価以上の脂肪族ポリヒドロキシ化合物と（メタ）アクリル酸を反応させて得られる多官能（メタ）アクリレートの中では、トリメチロールプロパントリアクリレート、ペンタエリスリトールトリアクリレート、ジペンタエリスリトールペンタアクリレート、ジペンタエリスリトールヘキサアクリレートが、カルボキシル基を有する多官能（メタ）アクリレートの中では、ペンタエリスリトールトリアクリレートと無水こはく酸を反応させて得られる化合物、ジペンタエリスリトールペンタアクリレートと無水こはく酸を反応させて得られる化合物が、着色層の強度が高く、着色層の表面平滑性に優れ、かつ未露光部の基板上及び遮光層上に地汚れ、膜残り等を発生し難い点で特に好ましい。
本発明において、（Ｃ）架橋剤は、単独で又は２種以上を混合して使用することができる。
【００９３】
本発明における（Ｃ）架橋剤の含有量は、（Ａ）着色剤１００質量部に対して、１０〜１，０００質量部が好ましく、特に２０〜５００質量部が好ましい。この場合、架橋剤の含有量が少なすぎると、十分な硬化性が得られないおそれがある。一方、架橋剤の含有量が多すぎると、本発明の着色組成物にアルカリ現像性を付与した場合に、アルカリ現像性が低下し、未露光部の基板上あるいは遮光層上に地汚れ、膜残り等が発生しやすくなる傾向がある。
【００９４】
−光重合開始剤−
本発明の着色組成物には、光重合開始剤を含有せしめることができる。これにより、着色組成物に感放射線性を付与することができる。本発明に用いる光重合開始剤は、可視光線、紫外線、遠紫外線、電子線、Ｘ線等の放射線の露光により、（Ｃ）架橋剤の重合を開始しうる活性種を発生する化合物である。
【００９５】
このような光重合開始剤としては、例えば、チオキサントン系化合物、アセトフェノン系化合物、ビイミダゾール系化合物、トリアジン系化合物、Ｏ−アシルオキシム系化合物、オニウム塩系化合物、ベンゾイン系化合物、ベンゾフェノン系化合物、α−ジケトン系化合物、多核キノン系化合物、ジアゾ系化合物、イミドスルホナート系化合物、オニウム塩系化合物等を挙げることができる。
【００９６】
本発明において、光重合開始剤は、単独で又は２種以上を混合して使用することができる。光重合開始剤としては、チオキサントン系化合物、アセトフェノン系化合物、ビイミダゾール系化合物、トリアジン系化合物、Ｏ−アシルオキシム系化合物の群から選ばれる少なくとも１種が好ましい。
【００９７】
本発明における好ましい光重合開始剤のうち、チオキサントン系化合物の具体例としては、チオキサントン、２−クロロチオキサントン、２−メチルチオキサントン、２−イソプロピルチオキサントン、４−イソプロピルチオキサントン、２，４−ジクロロチオキサントン、２，４−ジメチルチオキサントン、２，４−ジエチルチオキサントン、２，４−ジイソプロピルチオキサントン等を挙げることができる。
【００９８】
また、上記アセトフェノン系化合物の具体例としては、２−メチル−１−〔４−（メチルチオ）フェニル〕−２−モルフォリノプロパン−１−オン、２−ベンジル−２−ジメチルアミノ−１−（４−モルフォリノフェニル）ブタン−１−オン、２−（４−メチルベンジル）−２−（ジメチルアミノ）−１−（４−モルフォリノフェニル）ブタン−１−オン等を挙げることができる。
【００９９】
また、上記ビイミダゾール系化合物の具体例としては、２，２’−ビス（２−クロロフェニル）−４，４’，５，５’−テトラフェニル−１，２’−ビイミダゾール、２，２’−ビス（２，４−ジクロロフェニル）−４，４’，５，５’−テトラフェニル−１，２’−ビイミダゾール、２，２’−ビス（２，４，６−トリクロロフェニル）−４，４’，５，５’−テトラフェニル−１，２’−ビイミダゾール等を挙げることができる。
【０１００】
なお、光重合開始剤としてビイミダゾール系化合物を用いる場合、水素供与体を併用することが、感度を改良することができる点で好ましい。ここでいう「水素供与体」とは、露光によりビイミダゾール系化合物から発生したラジカルに対して、水素原子を供与することができる化合物を意味する。水素供与体としては、例えば、２−メルカプトベンゾチアゾール、２−メルカプトベンゾオキサゾール等のメルカプタン系水素供与体；４，４’−ビス（ジメチルアミノ）ベンゾフェノン、４，４’−ビス（ジエチルアミノ）ベンゾフェノン等のアミン系水素供与体を挙げることができる。本発明において、水素供与体は、単独で又は２種以上を混合して使用することができるが、１種以上のメルカプタン系水素供与体と１種以上のアミン系水素供与体とを組み合わせて使用することが、さらに感度を改良することができる点で好ましい。
【０１０１】
また、上記トリアジン系化合物の具体例としては、２，４，６−トリス（トリクロロメチル）−ｓ−トリアジン、２−メチル−４，６−ビス（トリクロロメチル）−ｓ−トリアジン、２−〔２−（５−メチルフラン−２−イル）エテニル〕−４，６−ビス（トリクロロメチル）−ｓ−トリアジン、２−〔２−（フラン−２−イル）エテニル〕−４，６−ビス（トリクロロメチル）−ｓ−トリアジン、２−〔２−（４−ジエチルアミノ−２−メチルフェニル）エテニル〕−４，６−ビス（トリクロロメチル）−ｓ−トリアジン、２−〔２−（３，４−ジメトキシフェニル）エテニル〕−４，６−ビス（トリクロロメチル）−ｓ−トリアジン、２−（４−メトキシフェニル）−４，６−ビス（トリクロロメチル）−ｓ−トリアジン、２−（４−エトキシスチリル）−４，６−ビス（トリクロロメチル）−ｓ−トリアジン、２−（４−ｎ−ブトキシフェニル）−４，６−ビス（トリクロロメチル）−ｓ−トリアジン等のハロメチル基を有するトリアジン系化合物を挙げることができる。
【０１０２】
また、Ｏ−アシルオキシム系化合物の具体例としては、１，２−オクタンジオン，１−〔４−（フェニルチオ）フェニル〕−，２−（Ｏ−ベンゾイルオキシム）、エタノン，１−［９−エチル−６−（２−メチルベンゾイル）−９Ｈ−カルバゾール−３−イル］−，１−（Ｏ−アセチルオキシム）、エタノン，１−〔９−エチル−６−（２−メチル−４−テトラヒドロフラニルメトキシベンゾイル）−９Ｈ−カルバゾール−３−イル〕−，１−（Ｏ−アセチルオキシム）、エタノン，１−〔９−エチル−６−｛２−メチル−４−（２，２−ジメチル−１，３−ジオキソラニル）メトキシベンゾイル｝−９Ｈ−カルバゾール−３−イル〕−，１−（Ｏ−アセチルオキシム）等を挙げることができる。Ｏ−アシルオキシム系化合物の市販品としては、ＮＣＩ−８３１、ＮＣＩ−９３０（以上、株式会社ＡＤＥＫＡ社製）等を使用することもできる。
【０１０３】
本発明において、アセトフェノン系化合物等のビイミダゾール系化合物以外の光重合開始剤を用いる場合には、増感剤を併用することもできる。このような増感剤としては、例えば、４，４’−ビス（ジメチルアミノ）ベンゾフェノン、４，４’−ビス（ジエチルアミノ）ベンゾフェノン、４−ジエチルアミノアセトフェノン、４−ジメチルアミノプロピオフェノン、４−ジメチルアミノ安息香酸エチル、４−ジメチルアミノ安息香酸２−エチルヘキシル、２，５−ビス（４−ジエチルアミノベンザル）シクロヘキサノン、７−ジエチルアミノ−３−（４−ジエチルアミノベンゾイル）クマリン、４−（ジエチルアミノ）カルコン等を挙げることができる。
【０１０４】
本発明において、光重合開始剤の含有量は、（Ｃ）架橋剤１００質量部に対して、０．０１〜１２０質量部が好ましく、特に１〜１００質量部が好ましい。この場合、光重合開始剤の含有量が少なすぎると、露光による硬化が不十分となるおそれがあり、一方多すぎると、形成された着色層が現像時に基板から脱落しやすくなる傾向がある。
【０１０５】
−溶媒−
本発明の着色組成物は、上記（Ａ）〜（Ｃ）成分、及び任意的に加えられる他の成分を含有するものであるが、通常、溶媒を配合して液状組成物として調製される。上記溶媒としては、着色組成物を構成する（Ａ）〜（Ｃ）成分や他の成分を分散又は溶解し、かつこれらの成分と反応せず、適度の揮発性を有するものである限り、適宜に選択して使用することができる。
【０１０６】
このような溶媒のうち、例えば、
エチレングリコールモノメチルエーテル、エチレングリコールモノエチルエーテル、エチレングリコールモノ−ｎ−プロピルエーテル、エチレングリコールモノ−ｎ−ブチルエーテル、ジエチレングリコールモノメチルエーテル、ジエチレングリコールモノエチルエーテル、ジエチレングリコールモノ−ｎ−プロピルエーテル、ジエチレングリコールモノ−ｎ−ブチルエーテル、トリエチレングリコールモノメチルエーテル、トリエチレングリコールモノエチルエーテル、プロピレングリコールモノメチルエーテル、プロピレングリコールモノエチルエーテル、プロピレングリコールモノ−ｎ−プロピルエーテル、プロピレングリコールモノ−ｎ−ブチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｎ−ブチルエーテル、トリプロピレングリコールモノメチルエーテル、トリプロピレングリコールモノエチルエーテル等の（ポリ）アルキレングリコールモノアルキルエーテル類；
【０１０７】
乳酸メチル、乳酸エチル等の乳酸アルキルエステル類；
メタノール、エタノール、プロパノール、ブタノール、イソプロパノール、イソブタノール、ｔ−ブタノール、オクタノール、２−エチルヘキサノール、シクロヘキサノール等の（シクロ）アルキルアルコール類；
ジアセトンアルコール等のケトアルコール類；
【０１０８】
エチレングリコールモノメチルエーテルアセテート、エチレングリコールモノエチルエーテルアセテート、ジエチレングリコールモノメチルエーテルアセテート、ジエチレングリコールモノエチルエーテルアセテート、プロピレングリコールモノメチルエーテルアセテート、プロピレングリコールモノエチルエーテルアセテート、ジプロピレングリコールモノメチルエーテルアセテート、３−メトキシブチルアセテート、３−メチル−３−メトキシブチルアセテート等の（ポリ）アルキレングリコールモノアルキルエーテルアセテート類；
ジエチレングリコールジメチルエーテル、ジエチレングリコールメチルエチルエーテル、ジエチレングリコールジエチルエーテル、テトラヒドロフラン等の他のエーテル類；
メチルエチルケトン、シクロヘキサノン、２−ヘプタノン、３−ヘプタノン等のケトン類；
【０１０９】
プロピレングリコールジアセテート、１，３−ブチレングリコールジアセテート、１，６−ヘキサンジオールジアセテート等のジアセテート類；
３−メトキシプロピオン酸メチル、３−メトキシプロピオン酸エチル、３−エトキシプロピオン酸メチル、３−エトキシプロピオン酸エチル、エトキシ酢酸エチル、３−メチル−３−メトキシブチルプロピオネート等のアルコキシカルボン酸エステル類；
酢酸エチル、酢酸ｎ−プロピル、酢酸ｉ−プロピル、酢酸ｎ−ブチル、酢酸ｉ−ブチル、ぎ酸ｎ−アミル、酢酸ｉ−アミル、プロピオン酸ｎ−ブチル、酪酸エチル、酪酸ｎ−プロピル、酪酸ｉ−プロピル、酪酸ｎ−ブチル、ピルビン酸メチル、ピルビン酸エチル、ピルビン酸ｎ−プロピル、アセト酢酸メチル、アセト酢酸エチル、２−オキソブタン酸エチル等の他のエステル類；
トルエン、キシレン等の芳香族炭化水素類；
Ｎ，Ｎ−ジメチルホルムアミド、Ｎ，Ｎ−ジメチルアセトアミド、Ｎ−メチルピロリドン等のアミド又はラクタム類等を挙げることができる。
【０１１０】
これらの溶媒のうち、溶解性、顔料分散性、塗布性等の観点から、プロピレングリコールモノメチルエーテル、プロピレングリコールモノエチルエーテル、エチレングリコールモノメチルエーテルアセテート、プロピレングリコールモノメチルエーテルアセテート、プロピレングリコールモノエチルエーテルアセテート、３−メトキシブチルアセテート、ジエチレングリコールジメチルエーテル、ジエチレングリコールメチルエチルエーテル、シクロヘキサノン、２−ヘプタノン、３−ヘプタノン、１，３−ブチレングリコールジアセテート、１，６−ヘキサンジオールジアセテート、乳酸エチル、３−メトキシプロピオン酸エチル、３−エトキシプロピオン酸メチル、３−エトキシプロピオン酸エチル、３−メチル−３−メトキシブチルプロピオネート、酢酸ｎ−ブチル、酢酸ｉ−ブチル、ぎ酸ｎ−アミル、酢酸ｉ−アミル、プロピオン酸ｎ−ブチル、酪酸エチル、酪酸ｉ−プロピル、酪酸ｎ−ブチル、ピルビン酸エチル等が好ましい。
本発明において、溶媒は、単独で又は２種以上を混合して使用することができる。
【０１１１】
溶媒の含有量は、特に限定されるものではないが、着色組成物の溶媒を除いた各成分の合計濃度が、５〜５０質量％となる量が好ましく、１０〜４０質量％となる量がより好ましい。このような態様とすることにより、分散性、安定性の良好な着色剤分散液、並びに塗布性、安定性の良好な着色組成物を得ることができる。
【０１１２】
−添加剤−
本発明の着色組成物は、必要に応じて、種々の添加剤を含有することもできる。
添加剤としては、例えば、ガラス、アルミナ等の充填剤；ポリビニルアルコール、ポリ（フロオロアルキルアクリレート）類等の高分子化合物；フッ素系界面活性剤、シリコン系界面活性剤等の界面活性剤；ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロイロキシプロピルトリメトキシシラン、３−メルカプトプロピルトリメトキシシラン等の密着促進剤；２，２−チオビス（４−メチル−６−ｔ−ブチルフェノール）、２，６−ジ−ｔ−ブチルフェノール等の酸化防止剤；２−（３−ｔ−ブチル−５−メチル−２−ヒドロキシフェニル）−５−クロロベンゾトリアゾール、アルコキシベンゾフェノン類等の紫外線吸収剤；ポリアクリル酸ナトリウム等の凝集防止剤；マロン酸、アジピン酸、イタコン酸、シトラコン酸、フマル酸、メサコン酸、２−アミノエタノール、３−アミノ−１−プロパノール、５−アミノ−１−ペンタノール、３−アミノ−１，２−プロパンジオール、２−アミノ−１，３−プロパンジオール、４−アミノ−１，２−ブタンジオール等の残渣改善剤；こはく酸モノ〔２−（メタ）アクリロイロキシエチル〕、フタル酸モノ〔２−（メタ）アクリロイロキシエチル〕、ω−カルボキシポリカプロラクトンモノ（メタ）アクリレート等の現像性改善剤等を挙げることができる。
【０１１３】
本発明の着色組成物は、適宜の方法により調製することができ、その調製方法としては、例えば、特開2008-58642号公報、特開2010-132874号公報等に開示されている方法を挙げることができる。着色剤として染料と顔料の両方を使用する場合、特開2010-132874号公報に開示されているように、染料溶液を第１のフィルタに通した後、第１のフィルタを通過した染料溶液を、別途調製した顔料分散液等と混合し、得られた着色組成物を第２のフィルタに通すことにより調製する方法を採用することができる。また、染料と、上記（Ｂ）〜（Ｃ）成分、並びに必要に応じて使用する他の成分を溶媒に溶解し、得られた溶液を第１のフィルタに通した後、第１のフィルタを通過した溶液を、別途調製した顔料分散液と混合し、得られた着色組成物を第２のフィルタに通すことにより調製する方法を採用してもよい。また、染料溶液を第１のフィルタに通した後、第１のフィルタを通過した染料溶液と、上記（Ｂ）〜（Ｃ）成分、並びに必要に応じて使用する他の成分を混合・溶解し、得られた溶液を第２のフィルタに通し、更に第２のフィルタを通過した溶液を、別途調製した顔料分散液と混合し、得られた着色組成物を第３のフィルタに通すことにより調製する方法も採用することができる。
【０１１４】
カラーフィルタ及びその製造方法
本発明のカラーフィルタは、本発明の着色組成物を用いて形成された着色層を備えるものである。
【０１１５】
カラーフィルタを製造する方法としては、第一に次の方法が挙げられる。まず、基板の表面上に、必要に応じて、画素を形成する部分を区画するように遮光層（ブラックマトリックス）を形成する。次いで、この基板上に、例えば、本着色剤を含有する緑色の本発明の感放射線性着色組成物の液状組成物を塗布したのち、プレベークを行って溶媒を蒸発させ、塗膜を形成する。次いで、この塗膜にフォトマスクを介して露光したのち、アルカリ現像液を用いて現像して、塗膜の未露光部を溶解除去する。その後、ポストベークすることにより、緑色の画素パターンが所定の配列で配置された画素アレイを形成する。
【０１１６】
次いで、赤色又は青色の各感放射線性着色組成物を用い、上記と同様にして、各感放射線性着色組成物の塗布、プレベーク、露光、現像及びポストベークを行って、赤色の画素アレイ及び青色の画素アレイを同一基板上に順次形成する。これにより、緑色、赤色及び青色の三原色の画素アレイが基板上に配置されたカラーフィルタが得られる。但し、本発明においては、各色の画素を形成する順序は、上記のものに限定されない。また、カラーフィルタを製造する第一の方法においては、上記緑色、赤色、青色の画素アレイのうち少なくとも緑色の画素アレイが、本発明の着色組成物を用いて形成された着色層であればよい。
【０１１７】
また、ブラックマトリックスは、スパッタや蒸着により成膜したクロム等の金属薄膜を、フォトリソグラフィー法を利用して所望のパターンとすることにより形成することができるが、黒色の着色剤が分散された感放射線性着色組成物を用いて、上記画素の形成の場合と同様にして形成することもできる。
【０１１８】
カラーフィルタを形成する際に使用される基板としては、例えば、ガラス、シリコン、ポリカーボネート、ポリエステル、芳香族ポリアミド、ポリアミドイミド、ポリイミド等を挙げることができる。
また、これらの基板には、所望により、シランカップリング剤等による薬品処理、プラズマ処理、イオンプレーティング、スパッタリング、気相反応法、真空蒸着等の適宜の前処理を施しておくこともできる。
【０１１９】
感放射線性着色組成物を基板に塗布する際には、スプレー法、ロールコート法、回転塗布法（スピンコート法）、スリットダイ塗布法、バー塗布法等の適宜の塗布法を採用することができるが、特に、スピンコート法、スリットダイ塗布法を採用することが好ましい。
【０１２０】
プレベークは、通常、減圧乾燥と加熱乾燥を組み合わせて行われる。減圧乾燥は、通常５０〜２００Ｐａに到達するまで行う。また、加熱乾燥の条件は、通常７０〜１１０℃で１〜１０分程度である。
【０１２１】
塗布厚さは、乾燥後の膜厚として、通常、０．６〜８μｍ、好ましくは１．２〜５μｍである。
【０１２２】
画素及び／又はブラックマトリックスを形成する際に使用される放射線の光源としては、例えば、キセノンランプ、ハロゲンランプ、タングステンランプ、高圧水銀灯、超高圧水銀灯、メタルハライドランプ、中圧水銀灯、低圧水銀灯等のランプ光源やアルゴンイオンレーザー、ＹＡＧレーザー、ＸｅＣｌエキシマーレーザー、窒素レーザー等のレーザー光源等を挙げることができる。露光光源として、紫外線ＬＥＤを使用することもできる。波長は、１９０〜４５０ｎｍの範囲にある放射線が好ましい。
【０１２３】
放射線の露光量は、一般的には１０〜１０，０００Ｊ／ｍ２が好ましい。
また、上記アルカリ現像液としては、例えば、炭酸ナトリウム、炭酸水素ナトリウム、水酸化ナトリウム、水酸化カリウム、テトラメチルアンモニウムハイドロオキサイド、コリン、１，８−ジアザビシクロ−［５．４．０］−７−ウンデセン、１，５−ジアザビシクロ−［４．３．０］−５−ノネン等の水溶液が好ましい。
【０１２４】
上記アルカリ現像液には、例えばメタノール、エタノール等の水溶性有機溶剤や界面活性剤等を適量添加することもできる。なお、アルカリ現像後は、通常、水洗する。
現像処理法としては、シャワー現像法、スプレー現像法、ディップ（浸漬）現像法、パドル（液盛り）現像法等を適用することができる。現像条件は、常温で５〜３００秒が好ましい。
【０１２５】
ポストベークの条件は、通常１８０〜２８０℃で１０〜６０分程度である。
このようにして形成された画素の膜厚は、通常０．５〜５μｍ、好ましくは１．０〜３μｍである。
【０１２６】
また、カラーフィルタを製造する第二の方法として、特開平7-318723号公報、特開2000-310706号公報等に開示されている、インクジェット方式により各色の画素を得る方法を採用することができる。この方法においては、まず、基板の表面上に、遮光機能も兼ねた隔壁を形成する。次いで、形成された隔壁内に、例えば、本着色剤を含有する緑色の本発明の熱硬化性着色組成物の液状組成物を、インクジェット装置により吐出したのち、プレベークを行って溶媒を蒸発させる。次いで、この塗膜を必要に応じて露光したのち、ポストベークすることにより硬化させ、緑色の画素パターンを形成する。
【０１２７】
次いで、赤色又は青色の各熱硬化性着色組成物を用い、上記と同様にして、赤色の画素パターン及び青色の画素パターンを同一基板上に順次形成する。これにより、緑色、赤色及び青色の三原色の画素パターンが基板上に配置されたカラーフィルタが得られる。但し、本発明においては、各色の画素を形成する順序は、上記のものに限定されない。また、カラーフィルタを製造する第二の方法においても、上記緑色、赤色、青色の画素アレイのうち少なくとも緑色の画素アレイが、本発明の着色組成物を用いて形成された着色層であればよい。
【０１２８】
なお、上記隔壁は、遮光機能のみならず、区画内に吐出された各色の着色組成物が混色しないための機能も果たしているため、上記した第一の方法で使用されるブラックマトリックスに比べ、膜厚が厚い。したがって、隔壁は、通常、黒色感放射線性組成物を用いて形成される。
カラーフィルタを形成する際に使用される基板や放射線の光源、また、プレベークやポストベークの方法や条件は、上記した第一の方法と同様である。このようにして、インクジェット方式により形成された画素の膜厚は、隔壁の高さと同程度である。
【０１２９】
このようにして得られた画素パターン上に、必要に応じて保護膜を形成した後、透明導電膜をスパッタリングにより形成する。透明導電膜を形成した後、更にスペーサーを形成してカラーフィルタとすることもできる。スペーサーは、通常、感放射線性組成物を用いて形成されるが、遮光性を有するスペーサー（ブラックスペーサー）とすることもできる。この場合、黒色の着色剤が分散された感放射線性着色組成物が用いられるが、本発明の着色組成物は、かかるブラックスペーサーの形成にも好適に使用することができる。
このようにして得られる本発明のカラーフィルタは、輝度及び色純度が極めて高いため、カラー液晶表示素子、カラー撮像管素子、カラーセンサー、有機ＥＬ表示素子、電子ペーパー等に極めて有用である。
【０１３０】
表示素子
本発明の表示素子は、本発明のカラーフィルタを具備するものである。表示素子としては、カラー液晶表示素子、有機ＥＬ表示素子、電子ペーパー等を挙げることができる。
本発明のカラーフィルタを具備するカラー液晶表示素子は、透過型でも反射型でもよく、適宜の構造をとることができる。例えば、カラーフィルタを、薄膜トランジスター（ＴＦＴ）が配置された駆動用基板とは別の基板上に形成して、駆動用基板とカラーフィルタを形成した基板とが、液晶層を介して対向した構造をとることができ、さらに薄膜トランジスター（ＴＦＴ）が配置された駆動用基板の表面上にカラーフィルタを形成した基板と、ＩＴＯ（錫をドープした酸化インジュウム）電極を形成した基板とが、液晶層を介して対向した構造をとることもできる。後者の構造は、開口率を格段に向上させることができ、明るく高精細な液晶表示素子が得られるという利点を有する。
【０１３１】
本発明のカラーフィルタを具備するカラー液晶表示素子は、冷陰極蛍光管（ＣＣＦＬ：Ｃｏｌｄ  Ｃａｔｈｏｄｅ  Ｆｌｕｏｒｅｓｃｅｎｔ  Ｌａｍｐ）の他、白色ＬＥＤを光源とするバックライトユニットを具備することができる。白色ＬＥＤとしては、例えば、赤色ＬＥＤと緑色ＬＥＤと青色ＬＥＤを組み合わせて混色により白色光を得る白色ＬＥＤ、青色ＬＥＤと赤色ＬＥＤと緑色蛍光体を組み合わせて混色により白色光を得る白色ＬＥＤ、青色ＬＥＤと赤色発光蛍光体と緑色発光蛍光体を組み合わせて混色により白色光を得る白色ＬＥＤ、青色ＬＥＤとＹＡＧ系蛍光体の混色により白色光を得る白色ＬＥＤ、青色ＬＥＤと橙色発光蛍光体と緑色発光蛍光体を組み合わせて混色により白色光を得る白色ＬＥＤ、紫外線ＬＥＤと赤色発光蛍光体と緑色発光蛍光体と青色発光蛍光体を組み合わせて混色により白色光を得る白色ＬＥＤ等を挙げることができる。
【０１３２】
本発明のカラーフィルタを具備するカラー液晶表示素子には、ＴＮ（Ｔｗｉｓｔｅｄ  Ｎｅｍａｔｉｃ）型、ＳＴＮ（Ｓｕｐｅｒ  Ｔｗｉｓｔｅｄ  Ｎｅｍａｔｉｃ）型、ＩＰＳ（Ｉｎ−Ｐｌａｎｅｓ  Ｓｗｉｔｃｈｉｎｇ）型、ＶＡ（Ｖｅｒｔｉｃａｌ  Ａｌｉｇｎｍｅｎｔ）型、ＯＣＢ（Ｏｐｔｉｃａｌｌｙ  Ｃｏｍｐｅｎｓａｔｅｄ  Ｂｉｒｅｆｒｉｎｇｅｎｃｅ）型等の適宜の液晶モードが適用できる。
【０１３３】
また、本発明のカラーフィルタを具備する有機ＥＬ表示素子は、適宜の構造をとることが可能であり、例えば、特開平11-307242号公報に開示されている構造を挙げることができる。
また、本発明のカラーフィルタを具備する電子ペーパーは、適宜の構造をとることが可能であり、例えば、特開2007-41169号公報に開示されている構造を挙げることができる。
【実施例】
【０１３４】
以下、実施例を挙げて、本発明の実施の形態をさらに具体的に説明する。但し、本発明は、下記実施例に限定されるものではない。【０１３５】
＜本着色剤の合成＞
合成例１
撹拌子を入れ、あらかじめ窒素置換した２００ｍＬの３口フラスコにＮ−エチル−１−ナフチルアミン９．０ｇ（５４ｍｍｏｌ）、ＤＭＦ５．７ｇ、トルエン９０ｍＬを仕込み、氷冷下、オキシ塩化リン９．６ｇを滴下した。同温度で３０分撹拌後、室温まで昇温してさらに２時間撹拌を続けた。次いで、得られた反応混合物を１０質量％濃度の水酸化ナトリウム水溶液、５質量％濃度塩酸、イオン交換水で順次洗浄し、有機層をロータリーエバポレーターで減圧濃縮して９．０ｇの褐色粘性液体を得た。1Ｈ−ＮＭＲ分析の結果、得られた生成物は下記式（Ａ１）で表される４−ホルミル−Ｎ−エチル−１−ナフチルアミンであることが確認された。【０１３６】
【化１２】
2013084932.tif 000013
【０１３７】
合成例２
攪拌子を入れた３００ｍＬのナス型フラスコに、合成例１で得られた４−ホルミル−Ｎ−エチル−１−ナフチルアミン８．８ｇ、２−フェニルチオフェン１４．１５ｇ、イオン交換水１３０ｍＬを加えた。この混合物に対し、濃硫酸９．５３ｇを室温で加え、窒素気流下１００℃で２４時間攪拌した。室温に冷却後、反応混合物を２２０ｍＬの氷水中に加えて３０分撹拌しそのまま一晩静置した。析出した固体を吸引ろ過にて濾取し、十分に水洗した。得られた固体をジイソプロピルエーテル中で再スラリー化して撹拌後、濾取して、５０℃にて減圧乾燥することにより、１４．４ｇの固体を得た。1Ｈ−ＮＭＲ分析により、得られた固体は下記式（Ａ２）で示される化合物であることが確認された。【０１３８】
【化１３】
2013084932.tif 000014
【０１３９】
合成例３
撹拌子を入れた２００ｍＬのナス型フラスコに、合成例２で得られた式（Ａ２）で表される化合物１４．４ｇとエタノール４５ｍＬおよびクロラニル５．４２ｇを加え、７０℃で２時間撹拌した。室温まで冷却後、不溶物を濾過して除去し、ロータリーエバポレーターで減圧濃縮した。得られた固体を減圧乾燥して緑色固体を１８．７ｇ得た。1Ｈ−ＮＭＲおよびＭＳスペクトル分析により、得られた緑色固体は下記式（Ａ３）で表される化合物であることが確認された。この化合物を着色剤（Ａ−１）とする。【０１４０】
【化１４】
2013084932.tif 000015
【０１４１】
合成例４
攪拌子を入れた３００ｍＬのナス型フラスコに、合成例１で得られた４−ホルミル−Ｎ−エチル−１−ナフチルアミン８．８ｇ、２−フェニル−５−メチルチオフェン１５．４ｇ、イオン交換水１３０ｍＬを加えた。この混合物に対し、濃硫酸９．５３ｇを室温で加え、窒素気流下１００℃で２４時間攪拌した。室温に冷却後、反応混合物を２２０ｍＬの氷水中に加えて３０分撹拌しそのまま一晩静置した。析出した固体を吸引ろ過にて濾取し、十分に水洗した。得られた固体をジイソプロピルエーテル中で再スラリー化して撹拌後、濾取して、５０℃にて減圧乾燥することにより１５．２ｇの固体を得た。1Ｈ−ＮＭＲ分析により、得られた固体は下記式（Ａ４）で示される化合物であることが確認された。【０１４２】
【化１５】
2013084932.tif 000016
【０１４３】
合成例５
撹拌子を入れた２００ｍＬのナス型フラスコに、合成例４で得られた式（Ａ４）で表される化合物１５．２ｇとエタノール５０ｍＬおよびクロラニル５．８ｇを加え、７０℃で２時間撹拌した。室温まで冷却後、不溶物を濾過して除去し、ロータリーエバポレーターで減圧濃縮した。得られた固体を減圧乾燥して緑色固体を１７．２ｇ得た。1Ｈ−ＮＭＲおよびＭＳスペクトルより、得られた固体は下記式（Ａ５）で表される化合物であることが確認された。この化合物を着色剤（Ａ−２）とする。【０１４４】
【化１６】
2013084932.tif 000017
【０１４５】
合成例６
撹拌子を入れ、あらかじめ窒素置換した３００ｍＬの３口フラスコにｐ−ジブロモベンゼン８．７ｇ（３７．２ｍｍｏｌ）、ＴＨＦ１３２ｍＬを仕込み、−７８℃まで冷却した後に２．５ｍｏｌ／Ｌのｎ−ブチルリチウムヘキサン溶液を１３．５ｍＬ(３３．８ｍｍｏｌ)添加し、１時間撹拌した。
次に、別の窒素置換した３００ｍＬ３口フラスコに炭酸エチル１．０２ｍＬ（８．５ｍｍｏｌ）、ＴＨＦ３ｍＬを仕込み、―７８℃まで冷却した後、上記の反応溶液を加え、室温まで自然昇温させ３時間撹拌した。その後、飽和塩化アンモニウム水溶液５０ｍＬを加え５分程度撹拌させたのち、分液漏斗に移し、酢酸エチル１００ｍＬで有機層を抽出した。その後、飽和食塩水５０ｍＬで有機層を洗浄し、硫酸マグネシウムを用いて乾燥させたのち、ロータリーエバポレーターで減圧濃縮した。得られた粘性液体をシリカゲルクロマトグラフィー（５％酢酸エチル ヘキサン溶液）にて単離精製し、３．３８ｇ（収率８０％）の粘性固体を得た。1Ｈ−ＮＭＲ分析の結果、得られた生成物は下記式（Ａ６）で表される化合物であることが確認された。【０１４６】
【化１７】
2013084932.tif 000018
【０１４７】
合成例７
あらかじめ窒素置換した１００ｍＬ３口フラスコに、式（Ａ６）で表される化合物０．３０ｇ（０．６ｍｍｏｌ）、２−チオフェンボロン酸０．２７ｇ（２．１ｍｍｏｌ）、テトラキストリフェニルホスフィンパラジウム（０）０．０７ｇ（０．１ｍｍｏｌ）、炭酸カリウム０．５０ｇ（３．６ｍｍｏｌ）、ＤＭＦ１５ｍＬを仕込み、１２０℃に加熱撹拌した。５時間後、室温まで冷却し、７０ｍＬの水と酢酸エチル５０ｍＬを入れ有機層を抽出し、硫酸マグネシウムにて乾燥したのちロータリーエバポレーターで減圧濃縮した。得られた粘性固体をシリカゲルクロマトグラフィー（５％酢酸エチル ヘキサン溶液）にて単離精製し、０．１５ｇ（収率５０％）の白色固体を得た。1Ｈ−ＮＭＲ分析の結果、得られた生成物は下記式（Ａ７）で表される化合物であることが確認された。【０１４８】
【化１８】
2013084932.tif 000019
【０１４９】
合成例８
式（Ａ７）で表される化合物０．１０ｇ（０．２ｍｍｏｌ）、クロロホルム３ｍＬを５０ｍLナスフラスコに仕込み、撹拌したのちトリフルオロメタンスルホンイミド０．０６ｇ(０．２ｍｍｏｌ)を加え、３０分撹拌した。そののち、分液漏斗に反応溶液を移し、水１０ｍLで有機層を2回洗浄し、有機層を硫酸マグネシウムにて乾燥したのちロータリーエバポレーターで減圧濃縮し、化合物０．１５ｇ（収率９９．９％）を得た。1Ｈ−ＮＭＲ分析の結果、得られた化合物は下記式（Ａ８）で表される化合物であることが確認された。この化合物を着色剤（Ａ−４）とする。【０１５０】
【化１９】
2013084932.tif 000020
【０１５１】
合成例９
合成例７において２−チオフェンボロン酸に代えて５−メチルチオフェンボロン酸を用いた以外は、合成例７と同様にして化合物（Ａ９）を合成した。次に、合成例８において、式（Ａ７）で表される化合物に代えて、化合物（Ａ９）を用いた以外は、合成例８と同様にして化合物を合成した。得られた化合物を着色剤（Ａ−５）とする。【０１５２】
合成例１０
合成例７において２−チオフェンボロン酸に代えて５−メトキシチオフェンボロン酸を用いた以外は、合成例７と同様にして化合物（Ａ１０）を合成した。次に、合成例８において、式（Ａ７）で表される化合物に代えて、化合物（Ａ１０）を用いた以外は、合成例８と同様にして化合物を合成した。得られた化合物を着色剤（Ａ−６）とする。【０１５３】
合成例１１
合成例７において２−チオフェンボロン酸に代えて５−ジメチルアミノチオフェンボロン酸を用いた以外は、合成例７と同様にして化合物（Ａ１１）を合成した。次に、合成例８において、式（Ａ７）で表される化合物に代えて、化合物（Ａ１１）を用いた以外は、合成例８と同様にして化合物を合成した。得られた化合物を着色剤（Ａ−７）とする。【０１５４】
合成例１２
合成例８においてトリフルオロメタンスルホンイミドに代えてテトラシアノボレートカリウムを用いた以外は、合成例８と同様にして着色剤を合成し、１Ｈ−ＮＭＲ測定により、目的の化合物であることを確認した。得られた化合物を着色剤（Ａ−８）とする。【０１５５】
合成例１３
合成例８においてトリフルオロメタンスルホンイミドに代えてトリフルオロメタンスルホン酸カリウムを用いた以外は、合成例８と同様にして着色剤を合成し、１Ｈ−ＮＭＲ測定により、目的の化合物であることを確認した。得られた化合物を着色剤（Ａ−９）とする。【０１５６】
合成例１４
合成例８においてトリフルオロメタンスルホンイミドに代えてトリス（トリフルオロメチルスルホニル）メチドセシウムを用いた以外は、合成例８と同様にして着色剤を合成し、１Ｈ−ＮＭＲ測定により、目的の化合物であることを確認した。得られた化合物を着色剤（Ａ−１０）とする。【０１５７】
＜顔料分散液の調製＞
調製例１
着色剤としてＣ．Ｉ．ピグメントグリーン５８を１５質量部、分散剤としてＢＹＫ−ＬＰＮ２１１１６（ビックケミー（ＢＹＫ）社製）１２．５質量部（固形分濃度４０質量％）、溶媒としてプロピレングリコールモノメチルエーテルアセテート７２．５質量部を用いて、ビーズミルにより処理して、緑色の顔料分散液（ａ−１）を調製した。【０１５８】
＜染料溶液の調製＞
調製例２
着色剤（Ａ−１）１５質量部と、溶媒としてシクロヘキサノン８５質量部とを混合し、緑色の染料溶液（Ａ−１）を調製した。【０１５９】
調製例３
調製例２において着色剤（Ａ−１）に代えて、着色剤（Ａ−２）を用いた以外は、調製例２と同様にして緑色の染料溶液（Ａ−２）を調製した。【０１６０】
調製例４
調製例２において着色剤（Ａ−１）に代えて、Ｃ．Ｉ．ベーシックイエロー１１を用いた以外は、調製例２と同様にして黄色の染料溶液（Ａ−３）を調製した。【０１６１】
調製例５〜１１
調製例２において着色剤（Ａ−１）に代えて、着色剤（Ａ−４）〜（Ａ−１０）を用いた以外は、調製例２と同様にして緑色の染料溶液（Ａ−４）〜（Ａ−１０）を調製した。【０１６２】
＜（Ｂ）バインダー樹脂の合成＞
合成例６
冷却管と攪拌機を備えたフラスコに、プロピレングリコールモノメチルエーテルアセテート１００質量部を仕込んで窒素置換した。８０℃に加熱して、同温度で、プロピレングリコールモノメチルエーテルアセテート１００質量部、メタクリル酸２０質量部、スチレン１０質量部、ベンジルメタクリレート５質量部、２−ヒドロキシエチルメタクリレート１５質量部、２−エチルヘキシルメタクリレート２３質量部、Ｎ−フェニルマレイミド１２質量部、こはく酸モノ（２−アクリロイロキシエチル）１５質量部及び２，２'−アゾビス（２，４−ジメチルバレロニトリル）６質量部の混合溶液を１時間かけて滴下し、この温度を保持して２時間重合した。その後、反応溶液の温度を１００℃に昇温させ、さらに１時間重合することにより、バインダー樹脂溶液（固形分濃度３３質量％）を得た。得られたバインダー樹脂は、Ｍｗが１２，２００、Ｍｎが６，５００であった。このバインダー樹脂を「バインダー樹脂（Ｂ１）」とする。【０１６３】
＜着色組成物の調製及び評価＞
実施例１
着色剤１として染料溶液（Ａ−１）９．３質量部、着色剤２として染料溶液（Ａ−３）１１．５質量部、バインダー樹脂としてバインダー樹脂（Ｂ１）溶液９．９質量部、架橋剤として東亞合成株式会社製Ｍ−４０２（ジペンタエリスリトールヘキサアクリレートとジペンタエリスリトールペンタアクリレートの混合物）１５．４質量部、光重合開始剤として２−ベンジル−２−ジメチルアミノ−１−（４−モルフォリノフェニル）ブタン−１−オン（チバ・スペシャルティー・ケミカルズ社製、商品名ＩＲＧＡＣＵＲＥ３６９）１．８質量部及びＮＣＩ−９３０（株式会社ＡＤＥＫＡ製）０．１質量部、界面活性剤としてメガファックＦ−５５４（ＤＩＣ株式会社製）０．２質量部、及び溶媒としてシクロヘキサノンを混合して、固形分濃度２０質量％の緑色の着色組成物を調製した。【０１６４】
色度特性の評価
得られた着色組成物を、ガラス基板上に、スピンコーターを用いて塗布した後、８０℃のホットプレートで１０分間プレベークを行って塗膜を形成した。スピンコーターの回転数を変えて同様の操作により、膜厚の異なる３枚の塗膜を形成した。
次いで、これらの基板を室温に冷却したのち、高圧水銀ランプを用い、フォトマスクを介さずに、各塗膜に３６５ｎｍ、４０５ｎｍ及び４３６ｎｍの各波長を含む放射線を２，０００Ｊ／ｍ２の露光量で露光した。その後、これらの基板に対して、２３℃の０．０４質量％水酸化カリウム水溶液からなる現像液を現像圧１ｋｇｆ／ｃｍ２（ノズル径１ｍｍ）で吐出することにより、９０秒間シャワー現像を行った。その後、この基板を超純水で洗浄し、風乾した後、更に２００℃のクリーンオーブン内で３０分間ポストベークを行うことにより、評価用の緑色硬化膜を形成した。得られた緑色硬化膜の膜厚を、ＫＬＡ−Ｔｅｎｃｏｒ製アルファステップＩＱを用いて測定した。
得られた３枚の緑色硬化膜について、カラーアナライザー（大塚電子（株）製ＭＣＰＤ２０００）を用い、Ｃ光源、２度視野にて、ＣＩＥ表色系における色度座標値（ｘ，ｙ）及び刺激値（Ｙ）を測定した。測定結果より、色度座標値ｙ＝０．５９のときの色度座標値ｘ及び刺激値（Ｙ）を求めた。評価結果を表１に示す。なお、刺激値（Ｙ）が高いほど輝度が高く、膜厚が薄いほど着色剤の着色力が大きいと言える。【０１６５】
実施例２〜９及び比較例１
実施例１において、着色剤１及び着色剤２の種類並びに配合量を表１に示すように変更した以外は実施例１と同様に緑色の着色組成物を調製した。そして、得られた着色組成物について実施例１と同様にして評価を行った。評価結果を表１に示す。【０１６６】
【表１】
2013084932.tif 000021
【国際調査報告】
2013084932.tif 000029
2013084932.tif 000030
2013084932.tif 000031
2013084932.tif 000032